(57)【要約】【課題】保管スペースおよび輸送スペースが削減でき、樹脂や有機溶媒などの疎水性媒体に容易に分散でき、透明性が高く、硬度が高く、耐擦傷性、基材との密着性、耐候性および耐光性に優れた塗膜を形成するための無機酸化物微粒子を提供すること。【解決手段】無機複合酸化物微粒子を、下記一般式（１）で表される有機ケイ素化合物Ａまたはその部分加水分解物と、下記一般式（２）で表され、標準状態での沸点が１２０℃以下である有機ケイ素化合物Ｂまたはその部分加水分解物で表面改質して得られ、炭素原子の含有量が２〜１０重量％である表面改質無機複合酸化物微粒子。      Ｓｉ（ＯＲ1）4-n（ＯＨ）n      ・・・（１）      Ｒ23Ｓｉ（ＯＲ3）              ・・・（２）【選択図】なし【特許請求の範囲】
【請求項１】
無機複合酸化物微粒子を、下記一般式（１）で表される有機ケイ素化合物Ａまたはその部分加水分解物と、下記一般式（２）で表され、１気圧状態での沸点が１２０℃以下である有機ケイ素化合物Ｂまたはその部分加水分解物で表面改質して得られ、炭素原子の含有量が２〜１０重量％である表面改質無機複合酸化物微粒子。
Ｓｉ（ＯＲ1）4-n（ＯＨ）n      ・・・（１）
Ｒ23Ｓｉ（ＯＲ3）              ・・・（２）
（式中、Ｒ1は炭素数１〜４の非置換のまたは置換された炭化水素基であって、互いに同一であっても異なっていてもよく、ｎは、０〜３の整数である。
Ｒ2は炭素数１〜２の非置換のもしくは置換された炭化水素基であり、互いに同一であっても異なっていてもよく、Ｒ3は水素原子または炭素数１〜３の非置換のもしくは置換された炭化水素基である。）
【請求項２】
前記無機複合酸化物微粒子がコアシェル構造を有することを特徴とする請求項１に記載の表面改質無機複合酸化物微粒子。
【請求項３】
前記無機複合酸化物微粒子が、
（１）チタニウム、ジルコニウム、ニオブ、セリウムおよび亜鉛からなる群から選ばれる少なくとも１種の金属元素とケイ素とを含む無機複合酸化物であることを特徴とするコア粒子、および
（２）該コア粒子を被覆する、ジルコニウム、アルミニウムおよびアンチモンからなる群から選ばれる少なくとも１種の金属元素および／またはケイ素を含む酸化物からなるシェル層
から構成されることを特徴とする請求項２に記載の表面改質無機複合酸化物微粒子。
【請求項４】
前記コア粒子を構成する金属元素として、さらにスズ、タングステン、アンチモンおよびインジウムからなる群から選ばれる少なくとも１種の金属元素を含むことを特徴とする請求項２または３に記載の表面改質無機複合酸化物微粒子。
【請求項５】
前記無機複合酸化物微粒子が、チタニウム、ジルコニウム、ニオブ、セリウム、アルミニウム、アンチモン、スズ、タングステン、インジウムおよび亜鉛からなる群から選ばれる少なくとも１種の金属元素とケイ素とを含む複合酸化物微粒子、または少なくとも２種の前記金属元素を含む複合酸化物微粒子であることを特徴とする請求項１に記載の表面改質無機複合酸化物微粒子。
【請求項６】
前記無機複合酸化物微粒子が５〜２００ｎｍの平均粒子径を有することを特徴とする請求項１〜５のいずれかに記載の表面改質無機複合酸化物微粒子。
【請求項７】
前記有機ケイ素化合物Ａまたはその部分加水分解物の重量をＭAと表し、前記有機ケイ素化合物Ｂまたはその部分加水分解物の重量をＭBと表し、前記無機複合酸化物微粒子の重量をＭ1と表すと、重量比（ＭA＋ＭB）／Ｍ1が０．４〜２．０の範囲にあることを特徴とする請求項１〜６のいずれかに記載の表面改質無機複合酸化物微粒子。
【請求項８】
前記有機ケイ素化合物Ａまたはその部分加水分解物の、前記無機複合酸化物微粒子の表面積当りの添加量が０．５〜６．０ｍｇ／ｍ2の範囲にあり、前記有機ケイ素化合物Ｂまたはその部分加水分解物の、前記無機複合酸化物微粒子の表面積当りの添加量が１．５〜４．５ｍｇ／ｍ2の範囲にあることを特徴とする請求項１〜７のいずれかに記載の表面改質無機複合酸化物微粒子。
【請求項９】
請求項１〜８のいずれかに記載の表面改質無機複合酸化物微粒子および分散媒を含むことを特徴する表面改質無機複合酸化物微粒子分散液。
【請求項１０】
前記分散媒が、有機溶媒または有機溶媒および水であることを特徴とする請求項９に記載の表面改質無機複合酸化物微粒子を含む有機溶媒分散液。
【請求項１１】
請求項１に記載の表面改質無機複合酸化物微粒子の製造方法であって、
（１）前記無機複合酸化物微粒子の水分散液を準備する工程、
（２）前記水分散液に前記有機ケイ素化合物Ａまたはその部分加水分解物を添加して前記無機複合酸化物微粒子を表面改質する工程、
（３）前記工程（２）で得られた分散液に含まれる水を有機溶媒に置換する工程、
（４）前記工程（３）で得られた有機溶媒分散液に、前記有機ケイ素化合物Ｂまたはその部分加水分解物を添加して前記無機複合酸化物微粒子をさらに表面改質する工程、
（５）前記工程（４）で得られた有機溶媒分散液から前記有機溶媒を除去する工程
を含むことを特徴とする表面改質無機複合酸化物微粒子の製造方法。
【請求項１２】
前記工程（４）において、前記有機ケイ素化合物Ｂまたはその部分加水分解物を添加して前記無機複合酸化物微粒子を表面改質する操作を１〜１０回繰り返し行うことを特徴とする請求項１１に記載の表面改質無機複合酸化物微粒子の製造方法。
【請求項１３】
前記工程（５）で得られた表面改質無機複合酸化物微粒子に前記有機ケイ素化合物Ｂまたはその部分加水分解物を添加して前記微粒子をさらに表面修飾する工程（６）を含むことを特徴とする、請求項１１または１２に記載の表面改質無機複合酸化物微粒子の製造方法。
【請求項１４】
前記無機複合酸化物微粒子の重量をＭ1と表し、前記有機ケイ素化合物Ａまたはその部分加水分解物の重量をＭAと表し、前記有機ケイ素化合物Ｂまたはその部分加水分解物の重量をＭBと表すと、（ＭA＋ＭB）／Ｍ1の値が０．４〜２．０の範囲にあることを特徴とする請求項１１〜１３のいずれかに記載の表面改質無機複合酸化物微粒子の製造方法。
【請求項１５】
前記有機ケイ素化合物Ａまたはその部分加水分解物の、前記無機複合酸化物微粒子の表面積当りの添加量が０．５〜６．０ｍｇ／ｍ2の範囲にあり、前記有機ケイ素化合物Ｂまたはその部分加水分解物の、前記無機複合酸化物微粒子の表面積当りの添加量が１．５〜４．５ｍｇ／ｍ2の範囲にあることを特徴とする請求項１１〜１４のいずれかに記載の表面改質無機複合酸化物微粒子の製造方法。
【請求項１６】
請求項１〜８のいずれかに記載の表面改質無機酸化物微粒子を含む有機溶媒分散液からなる光学基材用塗布液。
【請求項１７】
ハードコート層膜形成用塗布液であることを特徴とする請求項１６に記載の光学基材用塗布液。
【請求項１８】
プライマー層膜形成用塗布液であることを特徴とする請求項１６に記載の光学基材用塗布液。
【請求項１９】
前記光学基材が、プラスチックレンズであることを特徴とする請求項１６〜１８のいずれかに記載の光学基材用塗布液。
【請求項２０】
請求項１６〜１９のいずれかに記載の光学基材用塗布液から形成された塗膜。
【請求項２１】
プラスチック基材と、基材上に形成された請求項１６〜１９のいずれかに記載の光学基材用塗布液から形成されたプライマー層および／またはハードコート層の塗膜とを有することを特徴とする塗膜付基材。
【請求項２２】
前記ハードコート層およびプライマー層のそれぞれが、１００体積部の前記表面改質無機酸化物微粒子および２００〜１０００体積部のマトリックス成分を含有することを特徴とする請求項２１に記載の塗膜付基材。
【請求項２３】
前記ハードコート層を有し、前記ハードコート層の前記プラスチック基材側とは反対側の面上に反射防止膜を有することを特徴とする請求項２１または２２に記載の塗膜付基材。
【発明の詳細な説明】
【技術分野】
【０００１】
本発明は、表面改質無機複合酸化物微粒子、その製造方法、該微粒子を含む分散液、光学基材用塗布液、ならびに光学基材用塗膜および塗膜付基材に関する。
【背景技術】
【０００２】
無機酸化物微粒子を、シランカップリング剤等により表面改質することで有機溶媒や樹脂などへの分散しやすくする方法が従来知られている。湿式法としては、特開２００１−２４０７６９号公報（特許文献１）に、Ｍ（ＯＲ）q（Ｍは金属元素、ｑはＭの原子価、Ｒは水素原子、アルキル基等）で表される金属のアルコキシド類および／またはその（部分）加水分解（縮合）物とＹmＳｉＸn（Ｙはアルキル基等の有機官能基、Ｘはアルコキシ基等の加水分解性基）で表される有機ケイ素化合物および／またはその（部分）加水分解（縮合）物とで無機系微粒子を表面処理することが開示されている。Ｍの具体例としてはＡｌ，Ｔｉ，Ｚｒが挙げられ、無機系微粒子としてはＩＴＯ微粒子、ＡＴＯ微粒子、Ｉｎ担持ＺｎＯ微粒子が挙げられている。
【０００３】
一方、乾式法としては、特開２００８−３０４６８６号公報（特許文献２）に、１次粒子径１〜３０ｎｍの無機酸化物微粒子に対して、気相中で第１段階処理として４官能無機酸化物前駆体を加えて加熱処理を行い、さらに第２段階処理として１官能表面処理剤を加えて加熱処理した光学用表面改質粒子の製造方法が開示されている。
【先行技術文献】
【特許文献】
【０００４】
【特許文献１】特開２００１−２４０７６９号公報
【特許文献２】特開２００８−３０４６８６号公報
【発明の概要】
【発明が解決しようとする課題】
【０００５】
これらの表面改質された無機酸化物微粒子は、光学用塗膜形成するため樹脂に分散する充填材として用いられ、強度、硬度および摩耗に対する耐久性等において優れた特性を有している。しかしながら、樹脂や有機溶媒などの疎水性分散媒中において、これらの表面改質された無機酸化物微粒子同士が凝集する傾向があり、その分散液を用いて光学用塗膜を作成すると、塗膜内で機能発現にムラが発生したり、スポット的な不具合を発生したりすることがあり、改善する余地が残されていた。
【０００６】
また、無機酸化物微粒子を塗膜などに配合する際には、得られる塗膜の透明性と強度を向上させることが求められており、特に眼鏡等の光学レンズのハードコート膜やプライマー膜などの用途においては、膜の屈折率の向上が求められている。さらには、無機酸化物微粒子として、保管および輸送において経済性の高い材料が求められている。
【０００７】
上記の事情に鑑み、本発明では、保管スペースおよび輸送スペースが削減でき、樹脂や有機溶媒などの疎水性媒体に容易に分散でき、透明性が高く、硬度が高く、耐擦傷性、基材との密着性、耐候性および耐光性に優れた塗膜を形成するための無機酸化物微粒子、光学基材用塗布液等の分散液、ならびに、これらの特性に優れた塗膜および塗膜付基材を得ることを目的としている。
【課題を解決するための手段】
【０００８】
本発明は、以下の［１］〜［２３］を要旨とするものである。
［１］
無機複合酸化物微粒子を、下記一般式（１）で表される有機ケイ素化合物Ａまたはその部分加水分解物と、下記一般式（２）で表され、１気圧状態での沸点が１２０℃以下である有機ケイ素化合物Ｂまたはその部分加水分解物で表面改質して得られ、炭素原子の含有量が２〜１０重量％である表面改質無機複合酸化物微粒子。
Ｓｉ（ＯＲ1）4-n（ＯＨ）n      ・・・（１）
Ｒ23Ｓｉ（ＯＲ3）              ・・・（２）
（式中、Ｒ1は炭素数１〜４の非置換のまたは置換された炭化水素基であって、互いに同一であっても異なっていてもよく、ｎは、０〜３の整数である。
【０００９】
Ｒ2は炭素数１〜２の非置換のもしくは置換された炭化水素基であり、互いに同一であっても異なっていてもよく、Ｒ3は水素原子または炭素数１〜３の非置換のもしくは置換された炭化水素基である。）
【００１０】
［２］
前記無機複合酸化物微粒子がコアシェル構造を有することを特徴とする上記［１］に記載の表面改質無機複合酸化物微粒子。
【００１１】
［３］
前記無機複合酸化物微粒子が、
（１）チタニウム、ジルコニウム、ニオブ、セリウムおよび亜鉛からなる群から選ばれる少なくとも１種の金属元素とケイ素とを含む無機複合酸化物であることを特徴とするコア粒子、および
（２）該コア粒子を被覆する、ジルコニウム、アルミニウムおよびアンチモンからなる群から選ばれる少なくとも１種の金属元素および／またはケイ素を含む酸化物からなるシェル層
から構成されることを特徴とする上記［２］に記載の表面改質無機複合酸化物微粒子。
【００１２】
［４］
前記コア粒子を構成する金属元素として、さらにスズ、タングステン、アンチモンおよびインジウムからなる群から選ばれる少なくとも１種の金属元素を含むことを特徴とする上記［２］または［３］に記載の表面改質無機複合酸化物微粒子。
【００１３】
［５］
前記無機複合酸化物微粒子が、チタニウム、ジルコニウム、ニオブ、セリウム、アルミニウム、アンチモン、スズ、タングステン、インジウムおよび亜鉛からなる群から選ばれる少なくとも１種の金属元素とケイ素とを含む複合酸化物微粒子、または少なくとも２種の前記金属元素を含む複合酸化物微粒子であることを特徴とする上記［１］に記載の表面改質無機複合酸化物微粒子。
【００１４】
［６］
前記無機複合酸化物微粒子が５〜２００ｎｍの平均粒子径を有することを特徴とする上記［１］〜［５］のいずれかに記載の表面改質無機複合酸化物微粒子。
【００１５】
［７］
前記有機ケイ素化合物Ａまたはその部分加水分解物の重量をＭAと表し、前記有機ケイ素化合物Ｂまたはその部分加水分解物の重量をＭBと表し、前記無機複合酸化物微粒子の重量をＭ1と表すと、重量比（ＭA＋ＭB）／Ｍ1が０．４〜２．０の範囲にあることを特徴とする上記［１］〜［６］のいずれかに記載の表面改質無機複合酸化物微粒子。
【００１６】
［８］
前記有機ケイ素化合物Ａまたはその部分加水分解物の、前記無機複合酸化物微粒子の表面積当りの添加量が０．５〜６．０ｍｇ／ｍ2の範囲にあり、前記有機ケイ素化合物Ｂまたはその部分加水分解物の、前記無機複合酸化物微粒子の表面積当りの添加量が１．５〜４．５ｍｇ／ｍ2の範囲にあることを特徴とする上記［１］〜［７］のいずれかに記載の表面改質無機複合酸化物微粒子。
【００１７】
［９］
上記［１］〜［８］のいずれかに記載の表面改質無機複合酸化物微粒子および分散媒を含むことを特徴する表面改質無機複合酸化物微粒子分散液。
【００１８】
［１０］
前記分散媒が、有機溶媒または有機溶媒および水であることを特徴とする上記［９］に記載の表面改質無機複合酸化物微粒子を含む有機溶媒分散液。
【００１９】
［１１］
上記［１］に記載の表面改質無機複合酸化物微粒子の製造方法であって、
（１）前記無機複合酸化物微粒子の水分散液を準備する工程、
（２）前記水分散液に前記有機ケイ素化合物Ａまたはその部分加水分解物を添加して前記無機複合酸化物微粒子を表面改質する工程、
（３）前記工程（２）で得られた分散液に含まれる水を有機溶媒に置換する工程、
（４）前記工程（３）で得られた有機溶媒分散液に、前記有機ケイ素化合物Ｂまたはその部分加水分解物を添加して前記無機複合酸化物微粒子をさらに表面改質する工程、
（５）前記工程（４）で得られた有機溶媒分散液から前記有機溶媒を除去する工程
を含むことを特徴とする表面改質無機複合酸化物微粒子の製造方法。
【００２０】
［１２］
前記工程（４）において、前記有機ケイ素化合物Ｂまたはその部分加水分解物を添加して前記無機複合酸化物微粒子を表面改質する操作を１〜１０回繰り返し行うことを特徴とする上記［１１］に記載の表面改質無機複合酸化物微粒子の製造方法。
【００２１】
［１３］
前記工程（５）で得られた表面改質無機複合酸化物微粒子に前記有機ケイ素化合物Ｂまたはその部分加水分解物を添加して前記微粒子をさらに表面修飾する工程（６）を含むことを特徴とする、上記［１１］または［１２］に記載の表面改質無機複合酸化物微粒子の製造方法。
【００２２】
［１４］
前記無機複合酸化物微粒子の重量をＭ1と表し、前記有機ケイ素化合物Ａまたはその部分加水分解物の重量をＭAと表し、前記有機ケイ素化合物Ｂまたはその部分加水分解物の重量をＭBと表すと、（ＭA＋ＭB）／Ｍ1の値が０．４〜２．０の範囲にあることを特徴とする上記［１１］〜［１３］のいずれかに記載の表面改質無機複合酸化物微粒子の製造方法。
【００２３】
［１５］
前記有機ケイ素化合物Ａまたはその部分加水分解物の、前記無機複合酸化物微粒子の比表面積当りの添加量が０．５〜６．０ｍｇ／ｍ2の範囲にあり、前記有機ケイ素化合物Ｂまたはその部分加水分解物の、前記無機複合酸化物微粒子の比表面積当りの添加量が１．５〜４．５ｍｇ／ｍ2の範囲にあることを特徴とする上記［１１］〜［１４］のいずれかに記載の表面改質無機複合酸化物微粒子の製造方法。
【００２４】
［１６］
上記［１］〜［８］のいずれかに記載の表面改質無機酸化物微粒子を含む有機溶媒分散液からなる光学基材用塗布液。
【００２５】
［１７］
ハードコート層膜形成用塗布液であることを特徴とする上記［１６］に記載の光学基材用塗布液。
【００２６】
［１８］
プライマー層膜形成用塗布液であることを特徴とする上記［１６］に記載の光学基材用塗布液。
【００２７】
［１９］
前記光学基材が、プラスチックレンズであることを特徴とする上記［１６］〜［１８］のいずれかに記載の光学基材用塗布液。
【００２８】
［２０］
上記［１６］〜［１９］のいずれかに記載の光学基材用塗布液から形成された塗膜。
［２１］
プラスチック基材と、基材上に形成された上記［１６］〜［１９］のいずれかに記載の光学基材用塗布液から形成されたプライマー層および／またはハードコート層の塗膜とを有することを特徴とする塗膜付基材。
【００２９】
［２２］
前記ハードコート層およびプライマー層のそれぞれが、１００体積部の前記表面改質無機酸化物微粒子および２００〜１０００体積部のマトリックス成分を含有することを特徴とする上記［２１］に記載の塗膜付基材。
【００３０】
［２３］
前記ハードコート層を有し、前記ハードコート層の前記プラスチック基材側とは反対側の面上に反射防止膜を有することを特徴とする上記［２１］または［２２］に記載の塗膜付基材。
【発明の効果】
【００３１】
本発明に係る表面改質無機複合酸化物微粒子は、樹脂や有機溶媒などの疎水性媒体中に容易にナノサイズで分散でき、この表面改質無機複合酸化物微粒子を分散液（たとえば、光学基材用塗布液）などの形態で用いることにより、透明性、硬度、耐擦傷性、密着性、耐候性、耐光性に優れた塗膜を形成することができる。さらに、本発明に係る表面改質無機複合酸化物微粒子は、分散液と比較して輸送経費が低減でき経済性に優れる。
【００３２】
また、本発明に係る塗膜および塗膜付基材は、透明性、硬度、耐擦傷性、密着性、耐候性および耐光性に優れている。
【発明を実施するための形態】
【００３３】
以下、本発明に係る表面改質無機複合酸化物微粒子とその製造方法、該微粒子を含む分散液、光学基材用塗布液、光学基材用塗膜および塗膜付基材について具体的に説明する。
＜表面改質無機複合酸化物微粒子＞
本発明に係る表面改質無機複合酸化物微粒子は、無機複合酸化物微粒子の表面を、有機ケイ素化合物Ａまたはその部分加水分解物と、有機ケイ素化合物Ｂまたはその部分加水分解物で表面改質して得られ、炭素原子を２〜１０重量％（表面改質無機複合酸化物微粒子の重量を１００重量％とする。）含有する。
【００３４】
＜無機複合酸化物微粒子＞
前記無機複合酸化物微粒子は、屈折率が高いという観点からは、好ましくは、チタニウム、ジルコニウム、ニオブ、セリウムおよび亜鉛からなる群から選ばれる少なくとも１種の金属元素とケイ素とを含んでいる。
【００３５】
前記無機複合酸化物微粒子は、金属元素として、さらにスズ、タングステン、アンチモンおよびインジウムからなる群から選ばれる少なくとも１種を含んでいてもよい。また、前記微粒子には、その製造方法にもよるが、製造過程のアルカリ金属元素（ナトリウム、カリウム等）が少量残存していてもよい。
【００３６】
前記微粒子としては、前記金属元素とケイ素とを含む複合酸化物微粒子、前記金属元素の酸化物微粒子もしくは複合酸化物微粒子の表面をケイ素含有酸化物で被覆したもの、および前記金属元素とケイ素とを含む複合酸化物微粒子の表面をケイ素含有酸化物で被覆したものが挙げられる。これらの例としては、チタン、スズおよびケイ素の複合酸化物の微粒子、ジルコニウム酸化物とケイ素とを含む複合酸化物微粒子の表面をケイ素含有酸化物で被覆したものなどが挙げられる。
【００３７】
前記微粒子は、好ましくは結晶性の微粒子である。前記微粒子が結晶性であるとは、Ｘ線回折パターンより求めた前記微粒子の結晶子径が３ｎｍを超えるものであることを意味する。結晶構造としては、金属元素の種類にもよるが、アナターゼ型、ルチル型、ブルッカイト型が挙げられる。前記微粒子が結晶性であることにより、前記表面改質無機複合酸化物微粒子は高い屈折率を有する。
【００３８】
前記微粒子の平均粒子径は、好ましくは５〜２００ｎｍであり、さらに好ましくは５〜５０ｎｍである。この平均粒子径の値は、走査型電子顕微鏡（ＳＥＭ）で観察された像に基づいて測定された、該微粒子の長軸および短軸方向の長さの平均値の平均値であり、このＳＥＭによる観察の条件は、後述する実施例で採用された条件またはこれと同等の条件である。平均粒子径が上記範囲よりも過度に小さいと、１次粒子同士が凝集しやすい傾向をもつため前記微粒子の分散液が増粘しやすくなり、平均粒子径が上記範囲よりも過度に大きいと、前記微粒子の分散液の透明性が低下する傾向がある。
【００３９】
前記無機酸化物微粒子の形状としては、球状、繊維状、針状、チューブ状、シート状等が挙げられる。
以上のような前記無機酸化物微粒子としては、従来公知の湿式調製法または乾式調製法で得られる無機酸化物微粒子を用いることができ、たとえば、チタニウムを含む無機酸化物微粒子であれば、特開２００９−１５５４９６号公報に記載された無機酸化物微粒子、特開２０１０−１６８２６６号公報、特開２０１１−１３２４８４号公報、特開２０１１−１３６８５０号公報に記載された無機酸化物微粒子などが挙げられ、ジルコニウムを含む微粒子であれば、特開２０１２−０５６８１６号公報に記載されたコアシェル型無機酸化物微粒子、特開２０１１−０３７６５９号公報に記載された無機酸化物微粒子などを用いることができる。
【００４０】
＜有機ケイ素化合物Ａ＞
有機ケイ素化合物Ａは、下記一般式（１）で表される４官能アルコキシシラン化合物である。
Ｓｉ（ＯＲ1）4-n（ＯＨ）n      ・・・（１）
（式中、Ｒ1は炭素数１〜４の非置換のまたは置換された炭化水素基であって、互いに同一であっても異なっていてもよく、ｎは、０〜３の整数である。）
【００４１】
Ｒ1の例としては、メチル基、エチル基、ｎ−プロピル基、イソプロピル基、ｎ−ブチル基、イソブチル基、ｓｅｃ−ブチル基、ｔｅｒｔ−ブチル基が挙げられる。
有機ケイ素化合物Ａの具体例としては、テトラメトキシシラン、テトラエトキシシラン、テトラ（ｎ−プロポキシ）シラン、テトラ（イソプロポキシ）シラン、テトラ（ｎ−ブトキシ）シラン、テトラ（イソブトキシ）シラン、テトラ（ｓｅｃ−ブトキシ）シラン、テトラ（ｔｅｒｔ−ブトキシ）シラン、ジエトキシジメトキシシランなどが挙げられる。この中でも特に、テトラメトキシシラン、テトラエトキシシランが好ましい。
【００４２】
＜有機ケイ素化合物Ｂ＞
有機ケイ素化合物Ｂは、下記一般式（２）で表される１官能アルコキシシランである。
Ｒ23Ｓｉ（ＯＲ3）              ・・・（２）
（式中、Ｒ2は炭素数１〜２の非置換のもしくは置換された炭化水素基であり、互いに同一であっても異なっていてもよく、Ｒ3は水素原子または炭素数１〜３の非置換のもしくは置換された炭化水素基である。）
【００４３】
Ｒ2の例としては、メチル基、エチル基が挙げられ、これらの中でもメチル基が好ましい。
Ｒ3の例としては、メチル基、エチル基、ｎ−プロピル基、イソプロピル基が挙げられる。
【００４４】
本発明の表面改質無機複合酸化物微粒子が光学基材上の塗膜に用いられる場合に該基材上に塗膜を形成する際の操作温度を考慮すると、有機ケイ素化合物Ｂとしては、１気圧状態での沸点が１２０℃以下のものが好ましく、沸点が１１０℃を越えないものがさらに好ましい。
【００４５】
有機ケイ素化合物Ｂとしては、例えば、トリメチルメトキシシラン、トリメチルエトキシシラン、トリメチル（ｎ−プロピルオキシ）シラン、トリメチル（イソプロピルオキシ）シラン、トリメチル（イソプロぺニルオキシ）シラン、ジメチルエチルメトキシシラン、ジメチルエチルエトキシシランなどが挙げられる。この中でも特に、トリメチルメトキシシラン、トリメチルエトキシシランが好ましい。
【００４６】
本発明に係る表面改質無機複合酸化物微粒子は、有機ケイ素化合物ＡおよびＢに由来する炭素成分を含む。その炭素成分（炭素原子）の量は、表面改質無機複合酸化物微粒子の全重量を１００重量％とすると、２〜１０重量％の範囲にあり、好ましくは２〜６重量％の範囲にある。炭素原子の量が２重量％よりも少なすぎると表面の疎水性が低くなり非極性分散溶媒に対する分散性が低下し、１０重量％よりも多すぎると極性分散溶媒への分散性が低下する。
【００４７】
本発明に係る表面改質無機複合酸化物微粒子の屈折率は、好ましくは１．６〜２．６であり、さらに好ましくは１．７〜２．４である。屈折率が１．６よりも過度に小さいと、光学基材用塗布液を屈折率１．５６以上の基材に塗膜した時に外観干渉縞不良を起こし、屈折率が２．６よりも過度に大きいと、バインダー成分に対する前記表面改質無機複合酸化物微粒子の割合を小さくしなければならないために塗膜に所望の機械的強度（耐擦傷性、耐摩耗性）が得られ難い。
【００４８】
＜表面改質無機複合酸化物微粒子の製造方法＞
本発明に係る表面改質無機複合酸化物微粒子の製造方法としては、好ましくは、下記の工程（１）〜（５）を含む製造方法が挙げられる。
（１）前記無機複合酸化物微粒子の水分散液を準備する工程、
（２）前記水分散液に前記有機ケイ素化合物Ａまたはその部分加水分解物（以下、これらをまとめて「有機ケイ素化合物Ａ等」ともいう。）を添加して前記無機複合酸化物微粒子を表面改質する工程、
（３）前記工程（２）で得られた水分散液に含まれる水を有機溶媒に置換する工程、
（４）前記工程（３）で得られた有機溶媒分散液に、前記有機ケイ素化合物Ｂまたはその部分加水分解物（以下、これらをまとめて「有機ケイ素化合物Ｂ等」ともいう。）を添加して前記無機複合酸化物微粒子をさらに表面改質する工程、
（５）前記工程（４）で得られた有機溶媒分散液から前記有機溶媒を除去する工程。
【００４９】
工程（１）：
工程（１）では、前記無機複合酸化物微粒子が分散した水分散液を準備する。
前記無機複合酸化物微粒子の詳細は上述のとおりである。
前記水分散液を準備するには、前記無機複合酸化物微粒子を水に分散させて前記水分散液を調製してもよく、あるいは、前記無機複合酸化物微粒子を水分散液の形態で製造してもよい。
【００５０】
工程（２）：
工程（２）では、前記水分散液に前記有機ケイ素化合物Ａ等を添加して前記無機複合酸化物微粒子を表面改質する。
【００５１】
前記有機ケイ素化合物Ａの詳細は上述のとおりである。
工程（２）は、たとえば、前記工程（１）で準備された水分散液に、該水分散液を撹拌しながら３０〜７０℃で、有機ケイ素化合物Ａまたはその部分加水分解物を添加し、添加終了後も約１〜２０時間撹拌を続けて、前記有機ケイ素化合物Ａまたはその部分加水分解物を加水分解させ、かつ前記無機複合酸化物微粒子の表面に存在するＯＨ基と反応させることによって行うことができる。また、必要に応じて、水、加水分解触媒等を添加してもよい。
【００５２】
次の工程（３）を行う際には、前記有機ケイ素化合物Ａ等の有する加水分解性基のすべてが、前記無機複合酸化物微粒子の表面に存在するＯＨ基と反応した状態となっていることが好ましいが、その一部が未反応のまま残存した状態であってもよい。
【００５３】
有機ケイ素化合物Ａ等の添加量は、目的物である表面修飾無機複合酸化物微粒子の炭素含量が２〜１０重量％となるように、有機ケイ素化合物Ａ、Ｂの種類や割合などを考慮して設定される。この添加量は、無機複合酸化物微粒子の表面積によっても異なるが、無機複合酸化物微粒子の表面積当たりの添加量が０．５〜６．０ｍｇ／ｍ2の範囲となるような量であることが好ましく、１．０〜５．５ｍｇ／ｍ2の範囲となるような量であることがさらに好ましい。
【００５４】
有機ケイ素化合物Ａ等の添加量が前記範囲にあると、有機ケイ素化合物Ｂのトリアルキルシリル基を効率的に無機複合酸化物微粒子表面に結合させることができる。つまり、無機複合酸化物微粒子表面に有機珪素化合物Ａ等の加水分解物であるＳｉ（ＯＨ）4を結合させ、このＯＨ基に効率的に有機ケイ素化合物Ｂのトリアルキルシリル基を結合させることができる。
【００５５】
前記有機ケイ素化合物Ａ等の添加量が小さすぎると、有機ケイ素化合物Ｂのトリアルキルシリル基を効率的に無機複合酸化物微粒子表面に結合させることができない場合がある。
【００５６】
前記有機ケイ素化合物Ａ等の添加量が大きすぎると、有機ケイ素化合物Ｂ等のトリアルキルシリル基の結合がさらに増加したり効率的になったりすることもなく、むしろ無機複合酸化物微粒子表面にＯＨ基が多く残存して、表面改質無機複合酸化物微粒子の疎水性マトリックス形成成分への分散性が低下する場合がある。
【００５７】
工程（３）：
次いで、工程（２）で得られた、表面改質された無機複合酸化物微粒子を含む水分散液に含まれる水を、有機溶媒に置換する。
【００５８】
有機溶媒としては、メタノール、エタノール、ブタノール、プロパノール、イソプロピルアルコ-ル等のアルコール類、エチレングリコールモノメチルエーテル、プロピレングリコールモノメチルエーテル、プロピレングリコールモノエチルエーテル等のエーテル類、メチルエチルケトン、γ−ブチロラクトン等のケトン類、ペンタン、ヘキサン、ヘプタン等の炭素数５〜１２の脂肪族炭化水素化合物、酢酸エチル、酢酸ブチル等のエステル化合物、トルエン、キシレン等の芳香族化合物、シクロペンタン、シクロヘキサン等の脂環式化合物などが挙げられる。
【００５９】
この置換操作では、溶媒置換装置として、従来公知の溶媒置換装置、たとえば限外濾過装置やロータリーエバポレーターなどを用いることができる。前記溶媒置換装置の操作条件は、使用する溶媒置換装置や前記有機溶媒の種類などによっても異なるが、たとえば限外濾過装置（旭化成（株）製、ＳＩＰ−１０１３）を用いて行う場合には、限界濾過膜を備えた該装置内に、工程（２）で得られた水分散液および水と置換すべき有機溶媒（たとえば、メタノール）を送入し、一般的な条件下（たとえば、ポンプ吐出圧１０〜２０ＭＰａ、溶媒置換後の水分含有量０．１〜５重量％など）で溶媒置換することが好ましい。
【００６０】
前記水分散液に含まれる表面改質された無機複合酸化物微粒子の濃度が、所望する有機溶媒分散液の固形分濃度より遙かに低い場合には、該水分散液を限外濾過装置などを用いて濃縮して、該水分散液の固形分濃度を高めておいてから、前記の置換操作を行うことが好ましい。
【００６１】
工程（４）：
工程（４）では、前記工程（３）で得られた前記無機複合酸化物微粒子（有機ケイ素化合物Ａ等により表面改質された無機複合酸化物微粒子）の有機溶媒分散液に、有機ケイ素化合物Ｂ等を添加して前記無機複合酸化物微粒子をさらに表面改質をする。
【００６２】
工程（４）は、たとえば、前記工程（３）で得られた有機溶媒分散液に、該有機溶媒分散液を撹拌しながら３０〜７０℃で、有機ケイ素化合物Ｂまたはその部分加水分解物を添加し、添加終了後も約１〜２０時間撹拌を続けて、前記有機ケイ素化合物Ｂまたはその部分加水分解物を加水分解させ、かつ前記無機複合酸化物微粒子（有機ケイ素化合物Ａ等により表面改質された無機複合酸化物微粒子）の表面に存在するＯＨ基と反応させることによって行うことができる。また、必要に応じて、水、加水分解触媒等を添加してもよい。
【００６３】
次の工程（５）を行う際には、前記有機ケイ素化合物Ｂ等の有する加水分解性基のすべてが、前記無機複合酸化物微粒子（有機ケイ素化合物Ａ等により表面改質された無機複合酸化物微粒子）の表面に存在するＯＨ基と反応した状態となっていることが好ましいが、その一部が未反応のまま残存した状態であってもよい。
【００６４】
また、工程（４）においては、前記有機ケイ素化合物Ｂ等を添加して前記無機複合酸化物微粒子（有機ケイ素化合物Ａ等により表面改質された無機複合酸化物微粒子）を表面改質する操作を複数回（たとえば１〜１０回）繰り返し行うことが好ましい。こうすることにより、本発明に係る製造方法で得られる表面改質無機複合酸化物微粒子の表面に前記Ｒ2を多く導入し、該微粒子を有機溶媒に分散させ易くすることができる。
【００６５】
有機ケイ素化合物Ｂ等の添加量は、目的物である表面修飾無機複合酸化物微粒子の炭素含量が２〜１０重量％となるように、有機ケイ素化合物Ａ、Ｂの種類や割合などを考慮して設定される。この添加量は、無機複合酸化物微粒子の表面積によっても異なるが、無機複合酸化物微粒子の表面積当たりの添加量が１．５〜４．５ｍｇ／ｍ2の範囲となるような量であることが好ましく、２．０〜４．２ｍｇ／ｍ2の範囲となるような量であることがさらに好ましい。
【００６６】
有機ケイ素化合物Ｂ等の添加量が前記範囲にあると、有機ケイ素化合物Ｂのトリアルキルシリル基を効率的に無機複合酸化物微粒子（有機ケイ素化合物Ａ等により表面改質された無機複合酸化物微粒子）の表面に結合させることができる。
【００６７】
前記有機ケイ素化合物Ｂ等の添加量が小さすぎると、有機ケイ素化合物Ｂのトリアルキルシリル基を効率的に無機複合酸化物微粒子表面に結合させることができない場合がある。
【００６８】
前記有機ケイ素化合物Ｂ等の添加量が大きすぎると、さらに有機ケイ素化合物Ｂのトリアルキルシリル基の結合が増加したり効率的になったりすることもなく、むしろ無機複合酸化物微粒子表面にＯＨ基が多く残存して、表面改質無機複合酸化物微粒子の親水性マトリックス形成成分への分散性が低下する場合がある。
【００６９】
工程（５）：
工程（５）では、前記工程（４）で得られた前記表面改質無機複合酸化物微粒子の有機溶媒分散液から分散液を除去する。
この操作では、従来公知の溶媒置換装置、たとえばロータリーエバポレーターや限外濾過装置などを用いることができる。
【００７０】
工程（６）：
本発明に係る製造方法は、前記工程（５）で得られた前記表面改質無機複合酸化物微粒子に、有機ケイ素化合物Ｂ等を添加して前記微粒子をさらに表面修飾する工程（６）を有していてもよい。
【００７１】
この工程（６）は、前記表面改質無機複合酸化物微粒子を有機溶媒で再分散させて前記微粒子を表面改質する（すなわち工程（４）および（５）を繰り返す）湿式法であってもよく、気密性反応容器中に前記表面改質無機複合酸化物微粒子を入れ、有機ケイ素化合物Ｂ等を所定量添加し、密封した後加熱することで前記微粒子を表面改質する乾式（気相）法であってもよい。
【００７２】
工程（６）において、有機ケイ素化合物Ｂ等を添加して前記微粒子をさらに表面修飾する操作の回数は、好ましくは１〜１０回である。１０回を過度に超えて繰り返しても、その効果は微小であり、生産性の面でも好ましくない。
【００７３】
＜表面改質無機複合酸化物微粒子を含む光学用塗布液＞
本発明に係る光学用塗布液は表面改質無機複合酸化物微粒子、ならびに分散媒としての有機溶媒および／または有機溶媒および水を含んでいる。
【００７４】
前記有機溶媒としては、メタノール、エタノール、ブタノール、プロパノール、イソプロピルアルコ-ル等のアルコール化合物、エチレングリコールモノメチルエーテル、プロピレングリコールモノメチルエーテル、プロピレングリコールモノエチルエーテル等のエーテル化合物、メチルエチルケトン、γ−ブチロラクトン等のケトン化合物、ペンタン、ヘキサン、ヘプタン等の炭素数５〜１２の脂肪族炭化水素化合物、酢酸エチル、酢酸ブチル等のエステル化合物、トルエン、キシレン等の芳香族化合物、シクロペンタン、シクロヘキサン等の脂環式化合物などが挙げられる。
【００７５】
これらの中でも、メタノール等のアルコール化合物およびプロピレングリコールモノメチルエーテル等のエーテル化合物が好ましい。その理由としては、塗布膜の乾燥速度が比較的速く、成膜し易いためである。
【００７６】
本発明に係る塗布液が有機溶媒分散液である場合には、分散媒として、少量（たとえば、全分散媒１００重量％に対して１０重量％程度の水が含まれていてもよい。
本発明に係る塗布液中の前記表面改質無機複合酸化物微粒子の含有量は、前記塗布液の用途や分散媒の種類等によっても異なるが、前記分散液中に、たとえば５〜８０重量％である。本発明に係る有機溶媒分散液を後述する光学基材用塗布液（ハードコート層膜形成用塗布液、プライマー層膜形成用塗布液など）として用いる場合であれば、前記表面改質無機複合酸化物微粒子の含有量は、好ましくは１０〜５０重量％である（分散液の全量を１００重量％とする。）。
【００７７】
＜光学基材用塗布液、該塗布液を用いて形成した塗布膜および塗布膜付基材＞
＜光学基材用塗布液＞
本発明に係る表面改質無機複合酸化物微粒子の有機溶媒分散液は、たとえば、光学基材用塗布液、具体的には下記の２種の塗布液として使用することができる。
ａ．ハードコート層膜形成用塗布液
ｂ．プライマー層膜形成用塗布液
【００７８】
ａ．ハードコート層膜形成用塗布液：
このハードコート層膜形成用塗布液は、本発明に係る表面改質無機複合酸化物微粒子の有機溶媒分散液からなり、さらに、バインダー成分（マトリックス成分）としての有機ケイ素化合物（Ｃ）（すなわち、ビヒクル成分）を含有する。
前記有機ケイ素化合物（Ｃ）としては、下記一般式（３）で表される有機ケイ素化合物および／またはその加水分解物が挙げられる。
Ｒ4aＲ5bＳｉ（ＯＲ6）4-(a+b)            （３）
（式中、Ｒ4は炭素数１〜６のアルキル基、ビニル基を含有する炭素数８以下の有機基、エポキシ基を含有する炭素数８以下の有機基、メタクリロキシ基を含有する炭素数８以下の有機基、メルカプト基を含有する炭素数１〜５の有機基またはアミノ基を含有する炭素数１〜５の有機基であり、Ｒ5は炭素数３以下のアルキル基、アルキレン基、シクロアルキル基もしくはハロゲン化アルキル基またはアリル基であり、Ｒ6は炭素数３以下のアルキル基、アルキレン基またはシクロアルキル基である。また、ａは０または１の整数、ｂは０、１または２の整数である。）
【００７９】
前記一般式（３）で表される有機ケイ素化合物としては、アルコキシシラン化合物がその代表例として挙げられ、具体的には、テトラエトキシシラン、メチルトリメトキシシラン、ビニルトリメトキシシラン、γ−メタクリロキシプロピルトリメトキシシラン、トリメチルクロロシラン、α−グルシドキシメチルトリメトキシシラン、α−グリシドキシエチルトリメトキシシラン、β−グリシドキシエチルトリメトキシシラン、γ−グリシドキシプロピルトリメトキシシラン、γ−グリシドキシプロピルトリエトキシシラン、γ−グリシドキシプロピルメチルジメトキシシラン、γ−グリシドキシプロピルメチルジエトキシシラン、β−（３，４−エポキシシクロヘキシル）−エチルトリメトキシシラン、β−（３，４−エポキシシクロヘキシル）−エチルトリエトキシシラン、γ−アミノプロピルトリメトキシシラン、γ−アミノプロピルトリエトキシシラン、Ｎ−β（アミノエチル）−γ−アミノプロピルメチルジメトキシシラン、Ｎ−β（アミノエチル）−γ−アミノプロピルメチルジエトキシシランなどがある。これらの中でも、テトラエトキシシラン、メチルトリメトキシシラン、γ−グリシドキシプロピルトリメトキシシラン、γ−グリシドキシプロピルメチルジエトキシシラン、β−（３，４−エポキシシクロヘキシル）−エチルトリメトキシシランなどを使用することが好ましい。これらの有機ケイ素化合物は、１種類単独で用いてもよく、２種類以上を併用してもよい。
【００８０】
前記ハードコート層膜形成用塗布液を調製する際に、前記有機ケイ素化合物（Ｃ）は、好ましくは、無溶媒下またはアルコール等の極性有機溶媒中で、酸および水の存在下で部分加水分解または加水分解した後に、上述した表面改質無機複合酸化物微粒子の有機溶媒分散液（前記有機ケイ素化合物（Ｃ）を含まない前記有機溶媒分散液）と混合される。前記有機ケイ素化合物（Ｃ）は、前記有機溶媒分散液と混合した後に、部分加水分解または加水分解されてもよい。
【００８１】
前記ハードコート層膜形成用塗布液は、ハードコート層膜の染色性や、プラスチックレンズ基材等への密着性を向上させ、更にはクラックの発生を防止するために、上記の成分に加えて、未架橋エポキシ化合物を含有していてもよい。この未架橋エポキシ化合物としては、たとえば１，６−ヘキサンジオールジグリシジルエーテル、エチレングリコールジグリシジルエーテル、プロピレングリコールジグリシジルエーテル、グリセロールジグリシジルエーテル、グリセロールトリグリシジルエーテル等が挙げられる。これらの中でも１，６−ヘキサンジオールジグリシジルエーテル、グリセロールジグリシジルエーテル、グリセロールトリグリシジルエーテルなどを使用することが好ましい。また、これらの未架橋エポキシ化合物は、１種類単独で用いてもよく、２種類以上を併用してもよい
さらに、前記ハードコート層膜形成用塗布液は、ハードコート層膜形成用塗布液に通常含まれることのある上記以外の成分、たとえば界面活性剤、レベリング剤または紫外線吸収剤などを含んでいてもよい。
【００８２】
前記ハードコート層膜形成用塗布液中の前記有機ケイ素化合物（Ｃ）の量は、好ましくは、前記表面改質無機複合酸化物微粒子１００体積部に対し、２００〜１０００体積部である。
【００８３】
ｂ．プライマー層膜形成用塗布液：
このプライマー層膜形成用塗布液は、本発明に係る表面改質無機複合酸化物微粒子の有機溶媒分散液からなり、さらに、バインダー成分（マトリックス成分）としての熱硬化性樹脂または熱可塑性樹脂（Ｄ）（すなわち、樹脂成分）を含有する。
【００８４】
前記熱硬化性樹脂または熱可塑性樹脂（Ｄ）としては、熱硬化性樹脂であれば、ウレタン系樹脂、エポキシ系樹脂およびメラミン系樹脂などが挙げられ、これらの中でも、ウレタン系樹脂およびエポキシ系樹脂が好ましい。
【００８５】
前記ウレタン系樹脂としては、たとえばヘキサメチレンジイソシアネート等のブロック型ポリイシシアネートとポリエステルポリオール、ポリエーテルポリオール等の活性水素含有化合物との反応物が挙げられ、また前記エポキシ樹脂としては、たとえばポリアルキレンエーテル変性エポキシ樹脂や分子鎖に柔軟性骨格（ソフトセグメント）を導入したエポキシ基含有化合物が挙げられ、前記メラミン系樹脂としては、たとえばエーテル化メチロールメラミンとポリエステルポリオール、ポリエーテルポリオールとの硬化物が挙げられる。これらの中でも、ブロック型イシシアネートとポリオールとの硬化物であるウレタン系樹脂が好ましい。また、これらの熱硬化性樹脂は、１種類単独で用いてもよく、２種類以上を併用してもよい。
【００８６】
また、前記熱硬化性樹脂または熱可塑性樹脂（Ｄ）としては、熱可塑性樹脂であれば、としては、たとえばアクリル系樹脂、ウレタン系樹脂およびエステル系樹脂が挙げられ、これらの中でも、ウレタン系樹脂およびエステル系樹脂が好ましい。
【００８７】
前記アクリル系樹脂としては、たとえば（メタ）アクリル酸アルキスエステルモノマーから得られる水系エマルジョンや前記モノマーとスチレン、アクリロニトリル等とを共重合させたポリマーエマルジョンが挙げられ、また前記ウレタン系樹脂としては、たとえばポリエステルポリオール、ポリエーテルポリオール、ポリカーボネートポリオールなどのポリオール化合物とポリイシシアネートとを反応させてなる水系エマルジョンが挙げられ、前記エステル系樹脂としては、たとえばハードセグメントにポリエステル、ソフトセグメントにポリエーテルまたはポリエステルを用いたマルチブロック共重合体の水分散型エラストマーが挙げられる。これらの中でも、ポリエステルポリオールまたはポリエーテルポリオールとポリイシシアネートから得られる水分散型ウレタン系樹脂を使用することが好ましい。また、これらの熱可塑性樹脂は、１種類単独で用いてもよく、２種類以上を併用してもよい。
【００８８】
さらに、前記プライマー層膜形成用塗布液は、プライマー層膜形成用塗布液に通常含まれることのある上記以外の成分、たとえば中和剤、界面活性剤または紫外線吸収剤などを含んでいてもよい。
【００８９】
前記プライマー層膜形成用塗布液中の前記熱硬化性樹脂または熱可塑性樹脂（Ｄ）の量は、好ましくは、前記表面改質無機複合酸化物微粒子１００体積部に対し、２００〜１０００体積部である。
【００９０】
＜光学基材用塗膜（硬化膜）および塗膜付基材＞
前記光学基材用塗布液を塗布するための光学基材としては、各種のプラスチック基材が挙げられ、これを光学レンズとして使用する場合には、たとえばポリスチレン樹脂、アリル樹脂（特に、芳香族系アリル樹脂）、ポリカーボネート樹脂、ポリチオウレタン樹脂、ポリチオエポキシ樹脂などで構成されたプラスチックレンズ基材が挙げられる。また、光学レンズ以外に用いられるプラスチック基材としては、たとえばＰＭＭＡ樹脂、ＡＢＳ樹脂、エポキシ樹脂、ポリサルフォン樹脂などで構成されたプラスチック基材が挙げられる。
【００９１】
また、昨今では、１．７以上、さらに詳しくは１．７１〜１．８１の比較的高い屈折率を有する光学基材（プラスチックレンズ基材など）が開発されているが、本発明に係る光学基材用塗布液は、これらの高屈折光学基材にも適用することができる。一方、本発明に係る光学基材用塗布液は、１．５０〜１．７０、さらに詳しくは１．５２〜１．６７の比較的低い屈折率を有する光学基材にも適用することができる。
【００９２】
前記プライマー層膜形成用塗布液は、従来公知の方法で前記光学基材上に直接、塗布される。一方、前記ハードコート層膜形成用塗布液は、従来公知の方法で前記光学基材上に直接、塗布されるか、あるいは前記プライマー層膜形成用塗布液から形成された塗膜（プライマー層膜）上に塗布される。
【００９３】
このようにして光学基材上に形成された塗膜は、従来公知の方法で硬化させることにより、所望の光学基材用塗膜（硬化膜）、すなわちハードコート層膜やプライマー層膜が形成される。
【実施例】
【００９４】
以下、本発明を実施例に基づき具体的に説明する。しかし、本発明は、これらの実施例に記載された範囲に限定されるものではない。
［測定方法および評価試験方法］
本発明の実施例その他で使用された測定方法および評価試験方法は以下の通りである。
【００９５】
（１）平均粒子径の測定方法
無機複合酸化物微粒子および表面改質無機複合酸化物微粒子（以下、これらを区別せずに「無機複合酸化物微粒子等」ともいう。）の平均粒子径は、次のように測定した。まず、無機複合酸化物微粒子等を含む分散液（または混合液）を水分散ゾルの場合は蒸留水で、メタノール分散ゾルの場合はメタノールにて約１，０００倍希釈してコロジオン膜付金属グリッド（応研商事（株））に塗布し２５０Ｗランプにて３０分間照射して溶媒を飛散し測定用サンプルを調製した。この測定用サンプルを用いて、高分解能走査型電子顕微鏡（ＳＥＭ）（（株）日立ハイテクノロジーズ製、Ｓ−５５００）を用いて、加速電圧３０ｋＶの条件下、倍率２５万倍でＳＥＭ写真を撮影し、この写真に撮影された任意の１００個以上の無機複合酸化物微粒子等の粒子径についてそれぞれ目視で観察し、それらの平均をとることにより求めた。
【００９６】
（２）比表面積の測定方法
無機複合酸化物微粒子等を含む分散液を乾燥させて得られた粉体を磁性ルツボ（Ｂ−２型）に約３０ｍｌ採取し、３００℃の温度で２時間乾燥後、デシケータに入れて室温まで冷却し、測定用サンプルを得た。次に、このサンプルを１ｇ取り、全自動表面積測定装置（湯浅アイオニクス社製、マルチソーブ１２型）を用いて、粒子の比表面積（ｍ2／ｇ）をＢＥＴ法にて測定した。
【００９７】
（３）無機複合酸化物微粒子等の組成分析方法
＜チタニウム、ケイ素、スズの含有量＞
固形分濃度１０重量％の無機複合酸化物微粒子等を含む水分散液（または混合液）３ｇを容量３０ｍｌの蓋付きジルコニアボールに採取し、乾燥（２００℃、２０分）させ、焼成（７００℃、５分）した後、Ｎａ2Ｏ2  ２ｇおよびＮａＯＨ  １ｇを加えて１５分間溶融した。さらに、ＨＣｌ  ５０ｍｌと水２００ｍｌを加えて溶解したのち、純水で５００ｍｌになるよう希釈して試料とした。得られた試料について、ＩＣＰ装置（島津製作所（株）製、ＩＣＰＳ−８１００、解析ソフトウェアＩＣＰＳ−８０００）を用いて、チタニウム、スズ、ケイ素の含有量を酸化物換算基準（ＴｉＯ2、ＳｎＯ2、ＳｉＯ2）で測定した。
【００９８】
＜アルミニウム、ジルコニウム、ナトリウム、カリウムの含有量＞
固形分濃度１０重量％の無機複合酸化物微粒子等を含む水分散液（または混合液）９ｇを容量１００ｍｌの白金皿に採取し、サンドバス上で２００℃で２０分間加熱して乾燥させた後、バーナーで７００℃、５分間加熱して有機物を除去後、ＨＦ  １０ｍｌおよびＨ2ＳＯ4  ５ｍｌを加えて白煙が出るまで加熱した。さらに、これを１００ｍｌとなるように純水で希釈した後、アルミニウムおよびジルコニウムはＩＣＰ装置（（株）島津製作所製、ＩＣＰＳ−８１００、解析ソフトウェアＩＣＰＳ−８０００）を用いて酸化物換算基準（Ａｌ2Ｏ3，ＺｒＯ2）で測定し、ナトリウムおよびカリウムは原子吸光装置（（株）日立製作所製、Ｚ−５３００、ソフトウェアＺ−２０００）を用いて酸化物換算基準（Ｎａ2Ｏ、Ｋ2Ｏ）で測定した。
【００９９】
＜炭素の含有量＞
無機複合酸化物微粒子等０．１ｇを測定用ルツボに採取し、酸素気流中燃焼（高周波加熱炉方式）−赤外線吸収法の炭素分析装置（（株）堀場製作所製、ＥＭＩＡ−５２０ＦＡ）を使用して炭素を定量測定した。
【０１００】
（４）水分量の測定方法
無機複合酸化物微粒子等の分散液（または混合液）を約０．1ｍｌ採取し、カールフィッシャー法水分測定装置（（株）三菱化学アナリテック製、ＣＡ−２００）を用いて水分量を測定した。
【０１０１】
（５）結晶性の測定方法
無機複合酸化物微粒子等の分散液（または混合液）を磁性ルツボ（Ｂ−２型）に約３０ｍｌ採取し、１１０℃で１２時間加熱して乾燥させた後、デシケータに入れて室温まで冷却した。次に、冷却物を乳鉢で１５分間粉砕した後、Ｘ線回折装置（理学電気（株）製、ＲＩＮＴ１４００）を用いて結晶形態を測定した。なお、本発明でいう結晶形態は、この測定結果から判定された形態（たとえば、ルチル型など）を示す。
【０１０２】
（６）液ヘーズの測定
無機複合酸化物微粒子等をメタノールに再分散させて固形分濃度を２０重量％に調製した有機溶媒分散ゾル２０．０ｇを光路長３３ｍｍの石英セルに入れ、色差・濁度測定器（日本電色工業（株）製、ＣＯＨ−３００Ａ）を用いて前記有機溶媒分散ゾルの液ヘーズを測定した。
【０１０３】
（硬化塗膜の測定）
（７）膜硬度（Ｂａｙｅｒ値）の測定方法
磨耗試験機ＢＴＭ（米コルツ社製）およびヘーズ値測定装置（ＮＩＰＰＯＮ  ＤＥＮＳＨＯＫＵ製、ＮＤＨ２０００）を使用し、実施例または比較例の分散液を用いて作製したプラスチックレンズ基板（以下「被試験レンズ」ともいう。）と基準レンズとのヘーズ値の変化に基づいてＢａｙｅｒ値を算出した。基準レンズとしては、市販のプラスチックレンズ基材ＣＲ−３９基材（ジエチレングリコールビスアリルカーボネート、ＰＰＧ社製モノマー使用、基材の屈折率１．６０）を使用した。
【０１０４】
具体的には、まずそれぞれのレンズのヘーズ値を測定し、基準レンズの初期ヘーズ値をＤ(std0)、被試験レンズの初期ヘーズ値をＤ(test0)とした。それぞれのレンズを上記磨耗試験機のパンに設置し、その上に研磨材（専用砂）５００ｇを充填し、パンを６００回左右に振動させた。振動後のレンズのヘーズ値を測定し、基準レンズのヘーズ値をＤ(stdf)、被試験レンズのヘーズ値をＤ(testf)とした。Ｂａｙｅｒ試験値（Ｒ）を以下の数式から算出した。
Ｒ＝［Ｄ(stdf)−Ｄ(std0)］／［Ｄ(testf)−Ｄ(test0)］
【０１０５】
（８）塗膜の外観（干渉縞）の評価方法
内壁が黒色である箱の中に蛍光灯「商品名：メロウ５Ｎ」（東芝ライテック（株）製、三波長型昼白色蛍光灯）を取り付け、蛍光灯の光を実施例または比較例の分散液を用いて作製されたプラスチックレンズ基板のハードコート層膜または反射防止層膜表面で反射させ、光の干渉による虹模様（干渉縞）の発生を目視にて確認し、以下の基準で評価した。
Ｓ：干渉縞が殆ど無い
Ａ：干渉縞が目立たない
Ｂ：干渉縞が認められるが、許容範囲にある
Ｃ：干渉縞が目立つ
Ｄ：ぎらつきのある干渉縞がある。
【０１０６】
（９）塗膜の外観（曇り）の評価方法
内壁が黒色である箱の中に蛍光灯「商品名：メロウ５Ｎ」（東芝ライテック（株）製、三波長型昼白色蛍光灯）を取り付け、プラスチックレンズ基板を蛍光灯の直下に、ハードコート層膜側または反射防止層膜側を蛍光灯に向けて置き、これらの透明度（曇りの程度）をヘーズメーター（ＮＩＰＰＯＮ  ＤＥＮＳＨＯＫＵ製、ＮＤＨ２０００）にて確認し、以下の基準で評価した。
Ａ：ヘーズ値が０．３％未満
Ｂ：ヘーズ値が０．３％以上〜１．０％未満
Ｃ：ヘーズ値が１．０％以上〜５．０％未満
Ｄ：ヘーズ値が５．０％以上。
【０１０７】
（１０）塗膜の耐擦傷性の評価方法
実施例または比較例で作製したプラスチックレンズ基板のハードコート層膜側または反射防止層膜側の表面を、ボンスタースチールウール♯００００（日本スチールウール（株）製）に１ｋｇの荷重をかけ、幅１ｃｍ、３ｃｍの距離を５０往復／１００秒の条件で擦った後、スチールウール摺動面積に対する傷自体の面積を目視にて判定し、以下の基準で評価した。
Ａ：２％未満
Ｂ：２％以上〜３０％未満
Ｃ：３０％以上〜６０％未満
Ｄ：６０％以上。
【０１０８】
（１１）塗膜の密着性の評価方法
ハードコート層膜を有するプラスチックレンズ基板のハードコート層膜側または反射防止層膜側の表面に、ナイフにより１ｍｍ間隔で切れ目を入れ、１平方ｍｍのマス目を１００個形成し、セロハン製粘着テープを、これらのマス目に強く押し付けた後、プラスチックレンズ基板の面内方向に対して９０度方向へ急激に引っ張り、この操作を合計５回行い、剥離していないマス目の数を数え、以下の基準で評価した。
○：剥離していないマス目の数が９５個以上
×：剥離していないマス目の数が９５個未満。
【０１０９】
（１２）塗膜の耐候的な密着性（耐候的密着性）の評価方法
ハードコート層膜を有するプラスチックレンズ基板をキセノンウエザーメーター（スガ試験機（株）製、Ｘ−７５型）で曝露試験をした後、外観の確認および前記の密着性の評価と同様の評価を行い、以下の基準で評価した。なお、曝露時間は、反射防止膜を有している基板は２５０時間、反射防止膜を有していない基板は５０時間とした。
○：剥離していないマス目の数が９５個以上
×：剥離していないマス目の数が９５個未満。
【０１１０】
（１３）塗膜の耐光性の評価方法
退色試験用水銀ランプ（東芝（株）製、Ｈ４００−Ｅ）により紫外線を５０時間照射し、試験前後のプラスチックレンズ基板の透過率測定（日本電子（株）製、Ｖ−５５０）を行い、以下の基準で評価した。なお、ランプとプラスチックレンズ基板との距離は、７０ｍｍとし、ランプの出力は、プラスチックレンズ基板の表面温度が４５±５℃となるように調整した。また、この試験は、反射防止層膜をハードコート層膜の表面に設けたプラスチックレンズ基板を対象として行った。
○：透過率変化が５％未満
△：透過率変化が５％以上〜１０％未満
×：透過率変化が１０％以上。
【０１１１】
（１４）粒子の屈折率測定方法
無機複合酸化物微粒子等の屈折率は、塗膜屈折率からの算定法を採用して求めた。具体的には、特開２０１０−１６８２６６号公報の［０１０５］〜［０１１０］に記載した手順により塗膜を作成し、分光エリプソメーター（ソプラ社製、ＳＯＰＲＡ  ＥＳＶＧ）を用い、屈折率を測定し算定した。
【０１１２】
Ａ．微粒子分散液、塗料組成物等の調製
［実施例１］
＜工程（１）＞
（操作1.1）無機複合酸化物微粒子１ｂの調製
ａ．コア粒子１ａの調製
四塩化チタン（大阪チタニウムテクノロジ-ズ（株）製）をＴｉＯ2換算基準で２．０重量％含む四塩化チタン水溶液１００ｋｇと、アンモニアを１５重量％含むアンモニア水（宇部興産（株）製）３９ｋｇとを混合して、ｐＨ８．５の白色スラリー液を調製した。次いで、このスラリーを濾過した後、純水で洗浄して、固形分含有量が１０重量％の含水チタン酸ケーキ２０ｋｇを得た。
【０１１３】
次に、このケーキ２０ｋｇに、過酸化水素を３５重量％含む過酸化水素水（三菱瓦斯化学（株）製）２２．８４ｋｇと純水５７．１６ｋｇとを加えた後、８０℃の温度で１時間、撹拌下で加熱して、過酸化チタン酸をＴｉＯ2換算基準で２重量％含む過酸化チタン酸水溶液１００ｋｇを得た。この過酸化チタン酸水溶液は、透明な黄褐色でｐＨは８．１であった。
【０１１４】
次いで、前記過酸化チタン酸水溶液２２．５ｋｇに、平均粒子径が７ｎｍのシリカ微粒子を１５重量％含むシリカゾル（日揮触媒化成（株）製、シリカゾルＳＮ−３５０）４９６．５ｇと純水２９．４５ｋｇとを混合して、オートクレーブ（耐圧硝子工業（株）製、１２０Ｌ）中にて１６５℃の温度で１８時間、水熱処理をした。
【０１１５】
次に、得られた水溶液を室温まで冷却した後、限外濾過膜装置（旭化成（株）製、ＡＣＶ−３０１０）を用いて濃縮して、固形分含有量が１０重量％の水分散液５．２４５ｋｇを得た。
【０１１６】
このようにして得られた水分散液中に含まれる無機酸化物微粒子を上記の方法で測定したところ、アナターゼ型結晶構造を有する、チタンおよびケイ素を含む複合酸化物微粒子（以下、「無機複合酸化物微粒子１ａ」という）であった。さらに、この無機複合酸化物微粒子１ａ中に含まれる金属成分の含有量を測定したところ、各金属成分の酸化物換算基準で、ＴｉＯ2８８．０重量％およびＳｉＯ2１２．０重量％であった。
【０１１７】
ｂ．シェル層の形成
オキシ塩化ジルコニウム（太陽鉱工（株）製）をＺｒＯ2換算基準で２重量％含むオキシ塩化ジルコニウム水溶液２６．３ｋｇに、アンモニアを１５重量％含むアンモニア水を撹拌下で徐々に添加して、ジルコニウムの水和物を含むｐＨ８．５のスラリー液を得た。次いで、このスラリーを濾過した後、純水で洗浄して、ジルコニウム成分をＺｒＯ2換算基準で１０重量％含むケーキ５．２６ｋｇを得た。
【０１１８】
次に、このケーキ２００ｇに純水１．８０ｋｇを加え、さらに水酸化カリウム（関東化学（株）製）を１０重量％含む水酸化カリウム水溶液１２０ｇを加えてアルカリ性にした後、過酸化水素を３５重量％含む過酸化水素水４００ｇを加えて、５０℃の温度に加熱してこのケーキを溶解した。さらに純水１．４８ｋｇを加えて、過酸化ジルコン酸をＺｒＯ2に換算基準で０．５重量％含む過酸化ジルコン酸水溶液４．０ｋｇを得た。なお、この過酸化ジルコン酸水溶液のｐＨは、１２.２であった。
【０１１９】
一方、市販の水ガラス（ＡＧＣエスアイテック（株）製）を純水にて希釈した後、陽イオン交換樹脂（三菱化学（株）製）を用いて脱アルカリして、珪酸をＳｉＯ2換算基準で２重量％含む珪酸水溶液を得た。なお、この珪酸水溶液のｐＨは、２．３であった。
【０１２０】
次に、前記操作（ａ．コア粒子１ａの調製）で得られた無機複合酸化物微粒子１ａを含む水分散液３．０ｋｇに純水１２．０ｋｇを加えて撹拌することにより、固形分含有量が２重量％の水分散液を得た。次いで、この水分散液を９０℃の温度に加熱した後、これに前記過酸化ジルコン酸水溶液１４．２ｋｇと珪酸水溶液１０．７ｋｇとを徐々に撹拌しながら添加し、さらに添加終了後、９０℃の温度に保ちながら攪拌を１時間継続した。
【０１２１】
次いで、この混合液をオートクレーブ（耐圧硝子工業（株）製、５０Ｌ）に入れて、１６５℃の温度で１８時間、水熱処理を行った。
次に、得られた混合液を室温まで冷却した後、限外濾過膜装置（旭化成（株）製、ＳＩＰ−１０１３）で濃縮して、固形分含有量が１０重量％の水分散液５．８５ｋｇを得た。
【０１２２】
このようにして得られた水分散液中に含まれる無機複合酸化物微粒子を上記の方法で測定したところ、アナターゼ型の結晶構造を有する、チタンおよびケイ素を含む複合酸化物微粒子（コア粒子）の表面を、ジルコニウムおよびケイ素を含む複合酸化物（被覆物）で被覆してなる無機複合酸化物微粒子（以下、「無機複合酸化物微粒子１ｂ」という）であった。なお、この無機複合酸化物微粒子１ｂを含む水分散液の外観は、透明な淡乳白色であった。
【０１２３】
前記無機複合酸化物微粒子１ｂ中に含まれる金属成分量を測定したところ、各金属成分の酸化物換算基準で、ＴｉＯ2が５０．１重量％、ＳｉＯ2が３０．２重量％、ＺｒＯ2が１４．４重量％およびＫ2Ｏが５．３重量％であった。
さらに、前記無機複合酸化物微粒子１ｂの平均粒子径は８ｎｍであり、乾燥紛体の比表面積は２３０ｍ2／ｇであり、炭素量は０重量％であった。
【０１２４】
＜工程（２）＞
（操作1.2）表面改質無機複合酸化物微粒子１Ａの混合分散液の調製
操作1.1で得られた無機複合酸化物微粒子１ｂの水分散液５．８５ｋｇ（固形分含量：１０重量％）に陽イオン交換樹脂を混合して脱イオン処理をして、イオン交換樹脂を分離した分散液に、前記有機ケイ素化合物Ａである、表面処理剤としてのテトラエトキシシラン（多摩化学工業（株）製、沸点１６８℃）４４８ｇを溶解させたメタノール溶液６．３０ｋｇを添加した後、５０℃の温度で１時間、加熱撹拌して、表面改質無機複合酸化物微粒子１Ａの水・メタノール混合分散液を調製した。有機ケイ素化合物Ａまたはその部分加水分解物の重量ＭAとし、無機複合酸化物微粒子１ｂの重量をＭ1とした時に、重量比（ＭA／Ｍ1）は０．７７であった。
【０１２５】
＜工程（３）＞
（操作1.3）表面改質無機複合酸化物微粒子１Ａのメタノール分散液の調製
次に、上記操作1.2で得られた表面改質無機複合酸化物微粒子１Ａの混合分散液を室温まで冷却してから、限外濾過膜を用いて分散媒を水からメタノール（中国精油（株）製）に置換した。
【０１２６】
さらに、得られたメタノール分散液を限外濾過膜（旭化成（株）製、ＳＩＰ−１０１３）で濃縮して、固形分含有量が３０重量％の表面改質無機複合酸化物微粒子１Ａのメタノール分散液１．９５ｋｇを調製した。
【０１２７】
表面改質無機複合酸化物微粒子１Ａのメタノール分散液の外観は、透明な淡青白色であった。
前記表面改質無機複合酸化物微粒子１Ａ中に含まれる金属成分量を測定したところ、各金属成分の酸化物換算基準で、ＴｉＯ2が４７．６重量％、ＳｉＯ2が３６．３重量％、ＺｒＯ2が１３．４重量％およびＫ2Ｏが２．６重量％であった。
さらに、前記表面改質無機複合酸化物微粒子１Ａの分散液の水分量は０．２重量％であり、乾燥紛体の比表面積は２３６ｍ2／ｇであり、炭素量は０．８重量％であった。
【０１２８】
＜工程（４）＞
（操作1.4）表面改質無機複合酸化物微粒子１のメタノール分散液の調製
操作1.3で得られた表面改質無機複合酸化物微粒子１Ａのメタノール分散液１．９５ｋｇに、前記有機ケイ素化合物Ｂである、表面処理剤としてのメトキシトリメチルシラン（信越化学工業（株）製、沸点５８℃）１７５．５ｇを撹拌下で添加した後、５０℃の温度で１８時間、加熱撹拌した。メトキシトリメチルシランの重量ＭBとし、無機複合酸化物微粒子１ｂの重量をＭ1とした時の重量比（ＭB／Ｍ1）は０．３０であった。
【０１２９】
さらに、このようにして得られた分散液に、再び表面処理剤としてのメトキシトリメチルシラン（信越化学工業（株）製）１７５．５ｇを撹拌下で添加した後、５０℃の温度で１８時間加熱撹拌し、表面改質無機複合酸化物微粒子１を含むメタノール分散液を得た。
【０１３０】
メトキシトリメチルシランの重量ＭBとし、無機複合酸化物微粒子１ｂの重量をＭ1とした時の重量比（ＭB／Ｍ1）は０．３０であった。
表面改質無機複合酸化物微粒子４のメタノール分散液の外観は、透明な淡青白色であった。さらに、該分散液の水分量は０．２重量％であった。
【０１３１】
＜工程（５）＞
（操作1.5）表面改質無機複合酸化物微粒子１のメタノール分散液からの溶媒の除去
上記で得られた表面改質無機複合酸化物微粒子１を含む分散液を、ロータリーエバポレーターにて圧力を２００ｈＰａになるまで徐々に下げながら、浴槽温度５０℃で１時間乾燥して、６１６ｇの表面改質無機複合酸化物微粒子１を調製した。
【０１３２】
前記表面改質無機複合酸化物微粒子１中に含まれる金属成分量を測定したところ、各金属成分の酸化物換算基準で、ＴｉＯ2が４６．４重量％、ＳｉＯ2が３８．２重量％、ＺｒＯ2が１２．９重量％およびＫ2Ｏが２．５重量％であった。
【０１３３】
さらに、その表面改質無機複合酸化物微粒子１中の炭素量は３．１重量％であり、その比表面積は２３８ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子の重量をＭ1とした時に、重量比（（ＭA＋ＭB）／Ｍ1）は１．３７であった。さらに、表面改質無機複合酸化物微粒子１における、無機複合酸化物微粒子１ｂの表面積当たりの有機ケイ素化合物Ａまたはその部分加水分解物の添加量は３．３３ｍｇ／ｍ2であり、微粒子１ｂの表面積当たりの有機ケイ素化合物Ｂまたはその部分加水分解物の添加量は２．６１ｍｇ／ｍ2であった。
【０１３４】
（操作1.6）表面改質無機複合酸化物微粒子の分散液（ＭＰ−１）の調製
前記操作1.5で得られた表面改質無機複合酸化物微粒子１のうちの２００．０ｇを、メタノール（中国精油（株）製）に添加し撹拌することで、表面改質無機複合酸化物微粒子１が固形分濃度２０重量％で再分散したメタノール分散液（ＭＰ−１）を調製した。
【０１３５】
表面改質無機複合酸化物微粒子１の平均粒子径は８ｎｍであり、表面改質される前の無機複合酸化物微粒子１ｂの平均粒子径から変化していなかった。さらに、分散液（ＭＰ−１）は透明な淡乳白色であり、その液ヘーズは５４％であった。
【０１３６】
（操作1.7）ハードコート層膜形成用塗料組成物（Ｈ１）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、得られた混合液を室温で一昼夜攪拌して、シラン化合物の加水分解を行い、加水分解液を得た。
【０１３７】
次いで、この加水分解液が入った容器中に、メタノール（林純薬（株）製、メチルアルコール濃度：９９．９重量％）１６３．８ｇおよび前記操作1.6で調製した固形分濃度２０重量％の表面改質無機複合酸化物微粒子１のメタノール分散液（ＭＰ−１）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ１）を調製した。
【０１３８】
（操作1.8）ハードコート層膜形成用塗料組成物（Ｈ２）の調製
γ−グリシドキシプロピルトリメトキシシラン（東レ・ダウコーニング（株）製Ｚ−６０４０）１６８．３ｇおよびメタノール（林純薬（株）製、メチルアルコール濃度：９９．９重量％）２９．８ｇの混合液中に、攪拌下で０．０１Ｎの塩酸水溶液５７．４ｇを滴下した。更に、この混合液を室温で一昼夜攪拌して、シラン化合物の加水分解を行い、加水分解液を得た。
【０１３９】
次いで、この加水分解液が入った容器中に、メタノール（林純薬（株）製、メチルアルコール濃度：９９．９重量％）３７．７ｇおよび前記操作1.6で調製した固形分濃度２０重量％の表面改質無機複合酸化物微粒子１のメタノール分散液（ＭＰ−１）６５８．４ｇ、さらにプロピレングリコールモノメチルエーテル（ダウケミカル製）４０．６ｇ、トリス（２，４-ペンタンジオナト）アルミニウムIII（東京化成工業（株）製）６．７ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ２）を調製した。
【０１４０】
（操作1.9）プライマー層膜形成用塗料組成物（Ｙ１）の調製
市販の熱可塑性樹脂であるポリウレタンエマルジョン「スーパーフレックス１５０」（第一工業製薬製、水分散型ウレタンエラストマー固形分含有量３０％）２４３．６ｇを入れた容器を用意し、これに、メタノール（林純薬（株）製、メチルアルコール濃度：９９．９重量％）４５０．２ｇおよび前記操作1.6で調製した表面改質無機複合酸化物微粒子１のメタノール分散液（ＭＰ−１）１９０．０ｇおよびイオン交換水９７．１ｇを加えて、１時間攪拌した。
【０１４１】
次いで、得られた混合液に、レベリング剤としてシリコーン系界面活性剤（東レ・ダウコーニング（株）製、Ｌ−７６０４）０．３ｇを加えて、室温で一昼夜攪拌して、プライマー層膜形成用塗料組成物（Ｙ１）を調製した。
【０１４２】
（操作1.10）プライマー層膜形成用塗料組成物（Ｙ２）の調製
市販の熱可塑性樹脂であるポリウレタンエマルジョン「スーパーフレックス１５０」（第一工業製薬製、水分散型ウレタンエラストマー固形分含有量３０％）２０７．６ｇを入れた容器を用意し、これに、メタノール（林純薬（株）製、メチルアルコール濃度：９９．９重量％）４５０．２ｇおよび前記操作1.6で調製した表面改質無機複合酸化物微粒子１のメタノール分散液（ＭＰ−１）２４２．９ｇおよびイオン交換水９６．９ｇを加えて、１時間攪拌した。
【０１４３】
次いで、得られた混合液に、レベリング剤としてシリコーン系界面活性剤（東レ・ダウコーニング（株）製、Ｌ−７６０４）０．３ｇを加えて、室温で一昼夜攪拌して、プライマー層膜形成用塗料組成物（Ｙ２）を調製した。
【０１４４】
［実施例２］
＜工程１＞
（操作2.1）無機複合酸化物微粒子２の調製
ａ．コア粒子２ａの調製
四塩化チタン（大阪チタニウムテクノロジ-ズ（株）製）をＴｉＯ2換算基準で７．７５重量％含む四塩化チタン水溶液９３．７ｋｇと、アンモニアを１５重量％含むアンモニア水（宇部興産（株）製）３６．３ｋｇとを混合し、ｐＨ９．５の白色スラリー液を調製した。次いで、このスラリーを濾過した後、純水で洗浄して、固形分含有量が１０重量％の含水チタン酸ケーキ７２．６ｋｇを得た。
【０１４５】
次に、このケーキに、過酸化水素を３５重量％含む過酸化水素水（三菱瓦斯化学（株）製）８３．０ｋｇと純水４１１．４ｋｇとを加えた後、８０℃の温度で１時間、撹拌下で加熱し、さらに純水１５９．０ｋｇを加えて、過酸化チタン酸をＴｉＯ2換算基準で１重量％含む過酸化チタン酸水溶液を７２６．０ｋｇ得た。この過酸化チタン酸水溶液は、透明な黄褐色でｐＨは８．５であった。
【０１４６】
次いで、前記過酸化チタン酸水溶液７２．９ｋｇに陽イオン交換樹脂３．５ｋｇを混合して、これに、スズ酸カリウム（昭和化工(株)製）をＳｎＯ2換算基準で１重量％含むスズ酸カリウム水溶液９．１ｋｇを撹拌下で徐々に添加した。
【０１４７】
次に、カリウムイオンなどを取り込んだ陽イオン交換樹脂（三菱化学（株）製）を分離した後、平均粒子径が７ｎｍのシリカ微粒子を１５重量％含むシリカゾル（日揮触媒化成（株）製、ＳＮ−３５０）０．８ｋｇと純水１８．０ｋｇとを混合して、オートクレーブ（耐圧硝子工業（株）製、１２０Ｌ）中で１６５℃の温度で１８時間、加熱することにより、チタニウムを主成分とする複合酸化物微粒子（コア粒子）の水分散液を得た。
【０１４８】
得られた水分散液を室温まで冷却した後、限外濾過膜装置（旭化成（株）製、ＡＣＶ−３０１０）で濃縮して、固形分含有量が１０重量％の水分散液９．７ｋｇを得た。
この水分散液の中に含まれるコア粒子はルチル型の結晶構造を有し、このコア粒子に含まれる金属元素の含有量を測定したところＴｉＯ2が７５．２重量％、ＳｎＯ2が９．３重量％、ＳｉＯ2が１２．２重量％およびＫ2Ｏが３．３重量％であった。
【０１４９】
ｂ．シェル層の形成
オキシ塩化ジルコニウム（太陽鉱工（株）製）をＺｒＯ2換算基準で２重量％含むオキシ塩化ジルコニウム水溶液２６．３ｋｇに、アンモニアを１５重量％含むアンモニア水を撹拌下で徐々に添加して、ｐＨ８．５のスラリー液を得た。次いで、このスラリーを濾過した後、純水で洗浄して、ジルコニウム成分をＺｒＯ2に換算基準で１０重量％含むケーキ５．２６ｋｇを得た。
【０１５０】
次に、このケーキ２００ｇに純水１．８０ｋｇを加え、さらに水酸化カリウム（関東化学（株）製）を１０重量％含む水酸化カリウム水溶液１２０ｇを加えてアルカリ性にした後、過酸化水素を３５重量％含む過酸化水素水４００ｇを加えて、５０℃の温度に加熱してこのケーキを溶解した。さらに、純水１．４８ｋｇを加えて、過酸化ジルコン酸をＺｒＯ2換算基準で０．５重量％含む過酸化ジルコン酸水溶液４．０ｋｇを得た。なお、この過酸化ジルコン酸水溶液のｐＨは、１２．２であった。
【０１５１】
一方、市販の水ガラス（ＡＧＣエスアイテック（株）製）を純水にて希釈した後、陽イオン交換樹脂（三菱化学（株）製）を用いて脱アルカリして、珪酸をＳｉＯ2換算基準で２重量％含む珪酸水溶液を得た。なお、この珪酸水溶液液のｐＨは、２．３であった。
【０１５２】
次に、前記操作（ａ．コア粒子２ａの調製）で得られた、チタニウムを主成分とするコア粒子を含む水分散液４．６８ｋｇに純水１８．７０ｋｇを加えて固形分含有量を２重量％としたものを、９０℃の温度に加熱した後、これに前記過酸化ジルコン酸水溶液５．８５ｋｇと珪酸水溶液４．３８ｋｇとを徐々に添加し、さらに添加終了後、９０℃の温度に保ちながら攪拌下で１時間熟成した。
【０１５３】
次いで、この混合液をオートクレーブ（耐圧硝子工業（株）製、５０Ｌ）に入れて、１６０℃の温度で１８時間、加熱処理を行なったのち、室温まで冷却して、限外濾過膜装置（旭化成（株）製、ＳＩＰ−１０１３）を用いて固形分含有量１０重量％に濃縮することにより、チタニウムを主成分とするコア粒子の表面を、ジルコニウムとケイ素を含む複合酸化物からなるシェルで被覆してなるコアシェル型微粒子２ｂ（無機複合酸化物微粒子２ｂ）の水分散液５．８５ｋｇを調製した。
【０１５４】
このコアシェル型微粒子の結晶構造はルチル型であった。
このコアシェル型微粒子２ｂに含まれる金属成分量を測定したところ、各金属成分の酸化物換算基準で、ＴｉＯ2が６１．５重量％、ＳｎＯ2が７．６重量％、ＳｉＯ2が２２．２重量％、ＺｒＯ2が４．８重量％およびＫ2Ｏが３．９重量％であった。
また、このコアシェル型微粒子２ｂの平均粒子径は１２ｎｍであり、乾燥紛体の比表面積は２１８ｍ2／ｇであり、炭素量は０重量％であった。
【０１５５】
＜工程（２）＞
（操作2.2）表面改質無機複合酸化物微粒子２Ａの混合分散液の調製
実施例１の操作1.1で調製した無機酸化物微粒子１ｂの水分散液５．８５ｋｇの代わりに前記操作2.1で調製した無機複合酸化物微粒子２ｂの水分散５．８５ｋｇを用いたこと以外は実施例１の操作1.2と同様な方法により、表面改質無機複合酸化物微粒子２Ａの水・メタノール混合分散液を調製した。
【０１５６】
＜工程（３）＞
（操作2.3）表面改質無機複合酸化物微粒子２Ａのメタノール分散液の調製
実施例１の操作1.2で調製した表面改質無機複合酸化物微粒子１Ａの混合分散液の代わりに前記操作2.2で調製した表面改質無機複合酸化物微粒子２Ａの混合分散液を用いたこと以外は実施例１の操作1.3と同様な方法により、表面改質無機複合酸化物微粒子２Ａのメタノール分散液を調製した。
【０１５７】
表面改質無機複合酸化物微粒子２Ａのメタノール分散液の外観は、透明な淡青白色であった。
前記表面改質無機複合酸化物微粒子２Ａ中に含まれる金属成分量を測定したところ、各金属成分の酸化物換算基準で、ＴｉＯ2が５７．３重量％、ＳｎＯ2が７．０重量％、ＳｉＯ2が２９．４重量％、ＺｒＯ2が４．２重量％およびＫ2Ｏが２．２重量％であった。
さらに、前記表面改質無機複合酸化物微粒子２Ａの分散液の水分量は０．２重量％であり、乾燥紛体の比表面積は２２２ｍ2／ｇであり、炭素量は０．７重量％であった。
【０１５８】
＜工程（４）＞
（操作2.4）表面改質無機複合酸化物微粒子２を含むメタノール分散液の調製
実施例１の操作1.3で調製した表面改質無機複合酸化物微粒子１Ａのメタノール分散液の代わりに前記操作2.3で調製した表面改質無機複合酸化物微粒子２Ａのメタノール分散液を用いたこと以外は実施例１の操作1.4と同様な方法により、表面改質無機複合酸化物微粒子２のメタノール分散液を調製した。
表面改質無機複合酸化物微粒子２のメタノール分散液の外観は、透明な淡青白色であった。さらに、該分散液の水分量は０．２重量％であった。
【０１５９】
＜工程（５）＞
（操作2.5）表面改質無機複合酸化物微粒子２のメタノール分散液からの溶媒の除去
実施例１の操作1.4で調製した表面改質無機複合酸化物微粒子１のメタノール分散液の代わりに前記操作2.4で調製した表面改質無機複合酸化物微粒子２のメタノール分散液を用いたこと以外は実施例１の操作1.5と同様な方法により、表面改質無機複合酸化物微粒子２を調製した。
【０１６０】
前記表面改質無機複合酸化物微粒子２中に含まれる金属成分量を測定したところ、各金属成分の酸化物換算基準で、ＴｉＯ2が５５．５重量％、ＳｎＯ2が７．０重量％、ＳｉＯ2が３１．４重量％、ＺｒＯ2が４．０重量％およびＫ2Ｏが２．１重量％であった。
【０１６１】
さらに、その表面改質無機複合酸化物微粒子２の炭素量は３．２重量％であり、その比表面積は２２５ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子２ｂの重量をＭ1とした時に、重量比（（ＭA＋ＭB）／Ｍ1）は１．３７であった。さらに、表面改質無機複合酸化物微粒子２における、無機複合酸化物微粒子２ｂの表面積当たりの有機ケイ素化合物Ａまたはその部分加水分解物の添加量は３．５１ｍｇ／ｍ2であり、微粒子２ｂの表面積当たりの有機ケイ素化合物Ｂまたはその部分加水分解物の添加量は２．７５ｍｇ／ｍ2であった。
【０１６２】
（操作2.6）表面改質無機複合酸化物微粒子の分散液（ＭＰ−２）の調製
実施例１の操作1.5で調製した表面改質無機複合酸化物微粒子１の代わりに前記操作2.5で調製した表面改質無機複合酸化物微粒子２を用いたこと以外は実施例１の操作1.6と同様な方法により、表面改質無機複合酸化物微粒子２のメタノール分散液（ＭＰ−２）を調製した。
【０１６３】
ここで、上記で得られた表面改質無機複合酸化物微粒子２の平均粒子径は１２ｎｍであり、表面改質される前の無機複合酸化物微粒子２ｂの平均粒子径から変化していなかった。さらに、分散液（ＭＰ−２）は透明な淡乳白色であり、その液ヘーズは５８％であった。
【０１６４】
（操作2.7）ハードコート層膜形成用塗料組成物（Ｈ３）の調製
γ−グリシドキシプロピルトリメトキシシラン（東レ・ダウコーニング（株）製Ｚ−６０４０）２２３．３ｇおよびメタノール（林純薬（株）製、メチルアルコール濃度：９９．９重量％）３９．６ｇの混合液中に、攪拌下で０．０１Ｎの塩酸水溶液７６．１ｇを滴下した。更に、この混合液を室温で一昼夜攪拌して、シラン化合物の加水分解を行い、加水分解液を得た。
【０１６５】
次いで、この加水分解液が入った容器中に、メタノール（林純薬（株）製、メチルアルコール濃度：９９．９重量％）２２７．０ｇおよび前記操作2.6で調製した固形分濃度２０重量％の表面改質無機複合酸化物微粒子２のメタノール分散液（ＭＰ−２）３８３．４ｇ、さらにプロピレングリコールモノメチルエーテル（ダウケミカル製）４０．６ｇ、トリス（２，４-ペンタンジオナト）アルミニウムIII（東京化成工業（株）製）８．９ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ３）を調製した。
【０１６６】
［実施例３］
＜工程１＞
（操作3.1）無機複合酸化物微粒子３の調製
ａ．コア粒子３ａの調製
純水１８．５８ｋｇにオキシ塩化ジルコニウム８水和物（太陽鉱工（株）製、ＺｒＯＣｌ2・８Ｈ2Ｏ）０．５０ｋｇを溶解し、これに１０重量％のＫＯＨ水溶液１７．５５ｋｇを添加してジルコニウム水酸化物ヒドロゲル（ＺｒＯ2  １重量％）を調製した。次いで、得られたジルコニウム水酸化物ヒドロゲルを、限外濾過膜法により電導度が０．５ｍＳ／ｃｍ以下になるまで水洗浄した。
【０１６７】
上記操作により得られたＺｒＯ2として１重量％のジルコニウム水酸化物ヒドロゲル３６．６ｋｇに、１０重量％のＫＯＨ水溶液７．１８ｋｇを加えて十分攪拌した後、３５重量％の過酸化水素水溶液２００ｇを加えた。このとき、激しく発泡して溶液は透明になり、ｐＨは１１．４であった。
【０１６８】
次いで、この溶液に２８．８重量％のアンモニア水溶液２．００ｋｇを加えて充分攪拌して、ジルコニア系複合酸化物微粒子の前駆体スラリーを得た。このとき、前記スラリーは薄黄色になり、ｐＨは１３．４であった。
【０１６９】
この前駆体スラリーに、平均粒子径が５ｎｍのシリカ微粒子を２０重量％含むシリカゾル（日揮触媒化成（株）製、シリカゾルＳＩ−５５０）１６４．５ｇをオートクレーブ（耐圧硝子工業（株）製、１００Ｌ）に充填し、１５０℃で１１時間水熱処理を行った後、遠心沈降法によりジルコニア系複合酸化物微粒子を分離し、これを充分に洗浄したのちイオン交換水に分散させて、ジルコニア系複合酸化物微粒子の水分散液４．０２ｋｇを得た。この水分散液の固形分含有量はＺｒＯ2換算基準で１０重量％であった。
【０１７０】
次いで、前記ジルコニア系複合酸化物微粒子の水分散液４．０２ｋｇをスプレードライヤー（ＮＩＲＯ社製ＮＩＲＯ  ＡＴＯＭＩＺＥＲ）に供して噴霧乾燥した。これにより、ジルコニア系複合酸化物微粒子の乾燥粉体０．３６ｋｇを得た。得られた乾燥粉体に含まれるジルコニア系複合酸化物微粒子の平均粒子径は約２μｍであった。
【０１７１】
次に、上記で得られた乾燥粉体０．３６ｋｇを、空気雰囲気下、５００℃の温度にて２時間焼成して、ジルコニア系複合酸化物微粒子の焼成粉体０．３４ｋｇを得た。
上記で得られた焼成粉体０．２１ｋｇを純水０．１９ｋｇに分散させ、これに、２８．６％の酒石酸水溶液０．１４ｋｇ、５０重量％のＫＯＨ水溶液０．０６ｋｇを加えて充分攪拌した。次いで、粒子径０．１ｍｍのアルミナビーズ（大明化学工業株式会社製、高純度アルミナビーズ）を加え、これを湿式粉砕機（カンペ（株）製、バッチ式卓上サンドミル）に供して１８０分間、前記焼成粉体の粉砕及び分散処理を行った。その後、アルミナビーズを目開き４４μｍのステンレス製フィルターを用いて分離・除去したのち、さらに純水１．７０ｋｇを添加して撹拌し、ジルコニア系複合酸化物微粒子の水分散液２．２６ｋｇを得た。この水分散液の固形分含有量は１１重量％であった。
【０１７２】
次いで、限外濾過膜を用いてイオン交換水で洗浄した後、陰イオン交換樹脂（三菱化学（株）製：ＳＡＮＵＰＣ）０．１１ｋｇを加えて脱イオン処理をした後、遠心分離機（日立工機（株）製ＣＲ−２１Ｇ）に供して１２，０００ｒｐｍの速度で１時間処理して、ＺｒＯ2換算基準の固形分濃度が１０重量％のジルコニア系無機複合酸化物微粒子３ａの水分散液２．４３ｋｇを得た。前記ジルコニア系無機複合酸化物コア粒子３ａの平均粒子径は２０ｎｍ、比表面積は１５３ｍ2/ｇであった。
【０１７３】
さらに、このコア粒子に含まれる金属成分の含有量は、各金属成分の酸化物換算基準で、ＺｒＯ2が９６．５重量％、ＳｉＯ2が１．８重量％およびＫ2Ｏが１．７重量％であった。
【０１７４】
ｂ．シェル層の形成
オキシ塩化ジルコニウム（太陽鉱工（株）製）をＺｒＯ2換算基準で２重量％含むオキシ塩化ジルコニウム水溶液２６．３ｋｇに、アンモニアを１５重量％含むアンモニア水を撹拌下で徐々に添加して、ｐＨ８．５のスラリー液を得た。次いで、このスラリーを濾過した後、純水で洗浄して、ジルコニウム成分をＺｒＯ2に換算基準で１０重量％含むケーキ５．２６ｋｇを得た。
【０１７５】
次に、このケーキ２００ｇに純水１．８０ｋｇを加え、さらに水酸化カリウム（関東化学（株）製）を１０重量％含む水酸化カリウム水溶液１２０ｇを加えてアルカリ性にした後、過酸化水素を３５重量％含む過酸化水素水４００ｇを加えて、５０℃の温度に加熱してこのケーキを溶解した。さらに、純水１．４８ｋｇを加えて、過酸化ジルコン酸をＺｒＯ2換算基準で０．５重量％含む過酸化ジルコン酸水溶液４．０ｋｇを得た。なお、この過酸化ジルコン酸水溶液のｐＨは、１２．２であった。
【０１７６】
一方、市販の水ガラス（ＡＧＣエスアイテック（株）製）を純水にて希釈した後、陽イオン交換樹脂（三菱化学（株）製）を用いて脱アルカリして、珪酸をＳｉＯ2換算基準で２重量％含む珪酸水溶液を得た。なお、この珪酸水溶液液のｐＨは、２．３であった。
【０１７７】
次に、前記工程で得られた、ジルコニア系無機複合酸化物コア微粒子３ａを含む水分散液５．５ｋｇに純水２１．９ｋｇを加えて固形分含有量を２重量％としたものを、９０℃の温度に加熱した後、これに前記過酸化ジルコン酸水溶液１．９ｋｇと珪酸水溶液１．８ｋｇを徐々に添加し、さらに添加終了後、９０℃の温度に保ちながら攪拌下で１時間熟成した。
【０１７８】
次いで、この混合液をオートクレーブ（耐圧硝子工業（株）製、５０Ｌ）に入れて、１６０℃の温度で１８時間、加熱処理を行なったのち、室温まで冷却して、限外濾過膜装置（旭化成（株）製、ＳＩＰ−１０１３）を用いて固形分含有量１０重量％に濃縮することにより、ジルコニア系無機複合酸化物コア微粒子の表面を、ジルコニウムとケイ素を含む複合酸化物からなるシェルで被覆してなるコアシェル型微粒子３ｂ（無機複合酸化物微粒子３ｂ）の水分散液５．８５ｋｇを調製した。
【０１７９】
このコアシェル型微粒子の結晶構造は単斜晶系と立方晶系からなる結晶型であった。
また、このコアシェル型微粒子に含まれる金属成分量を測定したところ、各金属成分の酸化物換算基準で、ＺｒＯ2が８９．５重量％、ＳｉＯ2が８．８重量％およびＫ2Ｏが１．７重量％であった。
また、このコアシェル型微粒子の平均粒子径は２０ｎｍであり、乾燥紛体の比表面積は１６７ｍ2／ｇであり、炭素量は０重量％であった。
【０１８０】
＜工程（２）＞
（操作3.2）表面改質無機複合酸化物微粒子３Ａの混合分散液の調製
実施例１の操作1.1で調製した無機複合酸化物微粒子１ｂの水分散液５．８５ｋｇの代わりに前記操作3.1で調製した無機複合酸化物微粒子３ｂの水分散５．８５ｋｇを用いたこと以外は実施例１の操作1.2と同様な方法により、表面改質無機複合酸化物微粒子３Ａの水・メタノール混合分散液を調製した。
【０１８１】
＜工程（３）＞
（操作3.3）表面改質無機複合酸化物微粒子３Ａのメタノール分散液の調製
実施例１の操作1.2で調製した表面改質無機複合酸化物微粒子１Ａの混合分散液の代わりに前記操作3.2で調製した表面改質無機複合酸化物微粒子３Ａの混合分散液を用いたこと以外は実施例１の操作1.3と同様な方法により、表面改質無機複合酸化物微粒子３Ａのメタノール分散液を調製した。
【０１８２】
表面改質無機複合酸化物微粒子３Ａを含むメタノール分散液の外観は、透明な淡青白色であった。
前記表面改質無機複合酸化物微粒子３Ａ中に含まれる金属成分量を測定したところ、各金属成分の酸化物換算基準で、ＺｒＯ2が８８．６重量％、ＳｉＯ2が１０．５重量％およびＫ2Ｏが０．９重量％であった。
さらに、該分散液の水分量は０．２重量％であり、乾燥紛体の比表面積は１７１ｍ2／ｇであり、炭素量は０．６重量％であった。
【０１８３】
＜工程（４）＞
（操作3.4）表面改質無機複合酸化物微粒子３のメタノール分散液の調製
実施例１の操作1.3で調製した表面改質無機複合酸化物微粒子１Ａのメタノール分散液の代わりに前記操作3.3で調製した表面改質無機複合酸化物微粒子３Ａのメタノール分散液を用いたこと以外は実施例１の操作1.4と同様な方法により、表面改質無機複合酸化物微粒子３のメタノール分散液を調製した。
表面改質無機複合酸化物微粒子３のメタノール分散液の外観は、透明な淡青白色であった。さらに、該分散液の水分量は０．２重量％であった。
【０１８４】
＜工程（５）＞
（操作3.5）表面改質無機複合酸化物微粒子３のメタノール分散液からの溶媒の除去
実施例１の操作1.4で調製した表面改質無機複合酸化物微粒子１のメタノール分散液の代わりに前記操作3.4で調製した表面改質無機複合酸化物微粒子３のメタノール分散液を用いた以外ことは実施例１の操作1.5と同様な方法により、表面改質無機複合酸化物微粒子３を調製した。
【０１８５】
前記表面改質無機複合酸化物微粒子３中に含まれる金属成分量を測定したところ、各金属成分の酸化物換算基準で、ＺｒＯ2が８６．８重量％、ＳｉＯ2が１２．４重量％およびＫ2Ｏが０．８重量％であった。
【０１８６】
さらに、その表面改質無機複合酸化物微粒子３の炭素量は３．０重量％であり、その比表面積は２２５ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子３ｂの重量をＭ1とした時に、重量比（（ＭA＋ＭB）／Ｍ1）は１．３７であった。さらに、表面改質無機複合酸化物微粒子３における、無機複合酸化物微粒子３ｂの表面積当たりの有機ケイ素化合物Ａまたはその部分加水分解物の添加量は４．５９ｍｇ／ｍ2であり、微粒子３ｂの表面積当たりの有機ケイ素化合物Ｂまたはその部分加水分解物の添加量は３．５９ｍｇ／ｍ2であった。
【０１８７】
（操作3.6）表面改質無機複合酸化物微粒子３の分散液（ＭＰ−３）の調製
実施例１の操作1.5で調製した表面改質無機複合酸化物微粒子１の代わりに前記操作3.5で調製した表面改質無機複合酸化物微粒子３を用いたこと以外は実施例１の操作1.6と同様な方法により、表面改質無機複合酸化物微粒子３のメタノール分散液（ＭＰ−３）を調製した。
【０１８８】
表面改質無機複合酸化物微粒子３の平均粒子径は２０ｎｍであり、表面改質される前の無機複合酸化物微粒子３ｂの平均粒子径から変化していなかった。さらに、分散液（ＭＰ−３）は透明な淡乳白色であり、その液ヘーズは６０％であった。
【０１８９】
（操作3.7）ハードコート層膜形成用塗料組成物（Ｈ４）の調製
γ−グリシドキシプロピルトリメトキシシラン（東レ・ダウコーニング（株）製Ｚ−６０４０）２２３．３ｇおよびメタノール（林純薬（株）製、メチルアルコール濃度：９９．９重量％）３９．６ｇの混合液中に、攪拌下で０．０１Ｎの塩酸水溶液７６．１ｇを滴下した。更に、この混合液を室温で一昼夜攪拌して、シラン化合物の加水分解を行い、加水分解液を得た。
【０１９０】
次いで、この加水分解液が入った容器中に、メタノール（林純薬（株）製、メチルアルコール濃度：９９．９重量％）２２７．０ｇおよび前記操作3.6で調製した固形分濃度２０重量％の表面改質無機複合酸化物微粒子３のメタノール分散液（ＭＰ−３）３８３．４ｇ、さらにプロピレングリコールモノメチルエーテル（ダウケミカル製）４０．６ｇ、トリス（２，４-ペンタンジオナト）アルミニウムIII（東京化成工業（株）製）８．９ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ３）を調製した。
【０１９１】
［実施例４］
＜工程１〜３＞
（操作4.1〜4.3）
実施例１の操作1.1〜操作1.3と同様な方法により、表面改質無機複合酸化物微粒子１Ａのメタノール分散液を調製した。
【０１９２】
＜工程（４）＞
（操作4.4）表面改質無機複合酸化物微粒子４のメタノール分散液の調製
メトキシトリメチルシラン１７５．５ｇの代わりに、前記有機ケイ素化合物Ｂである、表面処理剤としてのエトキシトリメチルシラン（和光純薬（株）製、沸点７５℃）１７５．５ｇを用いたこと以外は実施例１の操作1.4と同様な方法により、表面改質無機複合酸化物微粒子４のメタノール分散液を調製した。
表面改質無機複合酸化物微粒子４のメタノール分散液の外観は、透明な淡青白色であった。さらに、該分散液の水分量は０．２重量％であった。
【０１９３】
＜工程（５）＞
（操作4.5）表面改質無機複合酸化物微粒子４のメタノール分散液からの溶媒の除去
実施例１の操作1.4で調製した表面改質無機複合酸化物微粒子１のメタノール分散液の代わりに前記操作4.4で調製した表面改質無機複合酸化物微粒子４のメタノール分散液を用いたこと以外は実施例１の操作1.5と同様な方法により、表面改質無機複合酸化物微粒子４を調製した。
【０１９４】
前記表面改質無機複合酸化物微粒子４中に含まれる金属成分量を測定したところ、各金属成分の酸化物換算基準で、ＴｉＯ2が４６．５重量％、ＳｉＯ2が３８．１重量％、ＺｒＯ2が１２．９重量％およびＫ2Ｏが２．５重量％であった。
【０１９５】
さらに、その表面改質無機複合酸化物微粒子４の炭素量は２．９重量％であり、その比表面積は２３６ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は１．３７であった。さらに、無機複合酸化物微粒子４における、無機複合酸化物微粒子１ｂの表面積当たりの有機ケイ素化合物Ａまたはその部分加水分解物の添加量は３．３３ｍｇ／ｍ2であり、微粒子１ｂの表面積当たりの有機ケイ素化合物Ｂまたはその部分加水分解物の添加量は２．６１ｍｇ／ｍ2であった。
【０１９６】
（操作4.6）表面改質無機複合酸化物微粒子の分散液（ＭＰ−４）の調製
実施例１の操作1.5で調製した表面改質無機複合酸化物微粒子１の代わりに前記操作4.5で調製した表面改質無機複合酸化物微粒子４を用いたこと以外は実施例１の操作1.6）と同様な方法により、表面改質無機複合酸化物微粒子４のメタノール分散液（ＭＰ−４）を調製した。
【０１９７】
表面改質無機複合酸化物微粒子４の平均粒子径は８ｎｍであり、表面改質される前の無機複合酸化物微粒子１ｂの平均粒子径から変化していなかった。さらに、分散液（ＭＰ−４）は透明な淡乳白色であり、その液ヘーズは５１％であった。
【０１９８】
（操作4.7）ハードコート層膜形成用塗料組成物（Ｈ５）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０１９９】
次いで、この加水分解液が入った容器中に、メタノール（林純薬（株）製、メチルアルコール濃度：９９．９重量％）１６３．８ｇおよび前記操作4.6で調製した固形分濃度２０重量％の表面改質無機複合酸化物微粒子４のメタノール分散液（ＭＰ−４）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ５）を調製した。
【０２００】
［実施例５］
＜工程１〜３＞
（操作5.1〜5.3）
実施例１の操作1.1〜操作1.3と同様な方法により、表面改質無機複合酸化物微粒子１Ａのメタノール分散液を調製した。
【０２０１】
＜工程（４）＞
（操作5.4）表面改質無機複合酸化物微粒子５のメタノール分散液の調製
メトキシトリメチルシランの代わりに、前記有機ケイ素化合物Ｂである、表面処理剤としての（ｎ−プロポキシ）トリメチルシラン（信越シリコーン（株）製、沸点１００℃）１７５．５ｇを用いたこと以外は実施例１の操作1.4と同様な方法により、表面改質無機複合酸化物微粒子５のメタノール分散液を調製した。
表面改質無機複合酸化物微粒子５のメタノール分散液の外観は、透明な淡青白色であった。さらに、該分散液の水分量は０．２重量％であった。
【０２０２】
＜工程（５）＞
（操作5.5）表面改質無機複合酸化物微粒子５のメタノール分散液からの溶媒の除去
実施例１の操作1.4で調製した表面改質無機複合酸化物微粒子１のメタノール分散液の代わりに前記操作5.4で調製した表面改質無機複合酸化物微粒子５のメタノール分散液を用いたこと以外は実施例１の操作1.5と同様な方法により、表面改質無機複合酸化物微粒子５を調製した。
【０２０３】
前記表面改質無機複合酸化物微粒子５中に含まれる金属成分量を測定したところ、各金属成分の酸化物換算基準で、ＴｉＯ2が４６．５重量％、ＳｉＯ2が３８．１重量％、ＺｒＯ2が１２．９重量％およびＫ2Ｏが２．５重量％であった。
【０２０４】
さらに、その表面改質無機複合酸化物微粒子５の炭素量は２．８重量％であり、その比表面積は２３６ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は１．３７であった。さらに、表面改質無機複合酸化物微粒子５における、無機複合酸化物微粒子１ｂの表面積当たりの有機ケイ素化合物Ａまたはその部分加水分解物の重量ＭAの添加量が３．３３ｍｇ／ｍ2であり、微粒子１ｂの表面積当たりの有機ケイ素化合物Ｂまたはその部分加水分解物の重量ＭBの添加量が２．６１ｍｇ／ｍ2であった。
【０２０５】
（操作5.6）表面改質無機複合酸化物微粒子の分散液（ＭＰ−５）の調製
実施例１の操作1.5で調製した表面改質無機複合酸化物微粒子１の代わりに前記操作5.5で調製した表面改質無機複合酸化物微粒子５を用いたこと以外は実施例１の操作1.6と同様な方法により、表面改質無機複合酸化物微粒子５のメタノール分散液（ＭＰ−５）を調製した。
【０２０６】
表面改質無機複合酸化物微粒子５の平均粒子径は８ｎｍであり、表面改質される前の無機複合酸化物微粒子１ｂの平均粒子径から変化していなかった。さらに、分散液（ＭＰ−５）は透明な淡乳白色であり、その液ヘーズは５３％であった。
【０２０７】
（操作5.7）ハードコート層膜形成用塗料組成物（Ｈ６）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０２０８】
次いで、この加水分解液が入った容器中に、メタノール（林純薬（株）製、メチルアルコール濃度：９９．９重量％）１６３．８ｇおよび前記操作5.6で調製した固形分濃度２０重量％の表面改質無機複合酸化物微粒子５のメタノール分散液（ＭＰ−５）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ６）を調製した。
【０２０９】
［実施例６］
＜工程１＞
実施例１の操作1.1と同様な方法により、無機複合酸化物微粒子１ｂの水分散液を調製した。
【０２１０】
＜工程（２）＞
（操作6.2）
実施例１の操作1.2において、テトラエトキシシランの代わりに、前記有機ケイ素化合物Ａである、表面処理剤としてのテトラ（ｎ−プロピル）シラン（和光純薬工業（株）製、沸点９４℃）１７５．５ｇを用いたこと以外は実施例１の操作1.2と同様な方法により、表面改質無機複合酸化物微粒子６Ａの水・メタノール混合分散液を調製した。
【０２１１】
＜工程（３）＞
（操作6.3）
実施例１の操作1.2で調製した表面改質無機複合酸化物微粒子１Ａの混合分散液の代わりに、前記操作6.2で得られた表面改質無機複合酸化物微粒子６Ａの混合分散液を用いたこと以外は実施例１の操作1.3と同様な方法により、表面改質無機複合酸化物微粒子６Ａのメタノール分散液を調製した。
【０２１２】
＜工程（４）＞
（操作6.4）表面改質無機複合酸化物微粒子６のメタノール分散液の調製
実施例１の操作1.3で調製した表面改質無機複合酸化物微粒子１Ａのメタノール分散液の代わりに前記操作6.3で調製した表面改質無機複合酸化物微粒子６Ａのメタノール分散液を用いたこと以外は実施例１の操作1.4と同様な方法により、表面改質無機複合酸化物微粒子６のメタノール分散液を調製した。
表面改質無機複合酸化物微粒子６のメタノール分散液の外観は、透明な淡青白色であった。さらに、該分散液の水分量は０．２重量％であった。
【０２１３】
＜工程（５）＞
（操作6.5）表面改質無機複合酸化物微粒子６のメタノール分散液からの溶媒の除去
実施例１の操作1.4で調製した表面改質無機複合酸化物微粒子１のメタノール分散液の代わりに前記操作6.4で調製した表面改質無機複合酸化物微粒子６のメタノール分散液を用いたこと以外は実施例１の操作1.5と同様な方法により、表面改質無機複合酸化物微粒子６を調製した。
【０２１４】
前記表面改質無機複合酸化物微粒子６中に含まれる金属成分量を測定したところ、各金属成分の酸化物換算基準で、ＴｉＯ2が４６．４重量％、ＳｉＯ2が３８．３重量％、ＺｒＯ2が１２．８重量％およびＫ2Ｏが２．５重量％であった。
【０２１５】
さらに、その表面改質無機複合酸化物微粒子６の炭素量は３．０重量％であり、その比表面積は２３６ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は０．８２０であった。さらに、表面改質無機複合酸化物微粒子６における、無機複合酸化物微粒子１ｂの表面積当たりの有機ケイ素化合物Ａまたはその部分加水分解物の重量ＭAの添加量が３．３３ｍｇ／ｍ2であり、微粒子１ｂの表面積当たりの有機ケイ素化合物Ｂまたはその部分加水分解物の重量ＭBの添加量が２．６１ｍｇ／ｍ2であった。
【０２１６】
（操作6.6）表面改質無機複合酸化物微粒子の分散液（ＭＰ−６）の調製
実施例１の操作1.5で調製した表面改質無機複合酸化物微粒子１の代わりに前記操作6.5で調製した表面改質無機複合酸化物微粒子６を用いたこと以外は実施例１の操作1.6と同様な方法により、表面改質無機複合酸化物微粒子６のメタノール分散液（ＭＰ−６）を調製した。
【０２１７】
表面改質無機複合酸化物微粒子６の平均粒子径は８ｎｍであり、表面改質される前の無機複合酸化物微粒子６ｂの平均粒子径から変化していなかった。さらに、分散液（ＭＰ−６）は透明な淡乳白色であり、その液ヘーズは５４％であった。
【０２１８】
（操作6.7）ハードコート層膜形成用塗料組成物（Ｈ７）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０２１９】
次いで、この加水分解液が入った容器中に、メタノール（林純薬（株）製、メチルアルコール濃度：９９．９重量％）１６３．８ｇおよび前記操作6.6で調製した固形分濃度２０重量％の表面改質無機複合酸化物微粒子６のメタノール分散液（ＭＰ−６）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｈ７）を調製した。
【０２２０】
［比較例１］
＜工程１〜３＞
（操作Ｃ1.1〜Ｃ1.3）
実施例１の操作1.1〜操作1.3と同様な方法により、表面改質無機複合酸化物微粒子１Ａのメタノール分散液を調製した。
【０２２１】
＜工程（４）＞
（操作Ｃ1.4）表面改質無機複合酸化物微粒子Ｃ１Ａのメタノール分散液の調製
実施例１の操作1.4を本比較例では実施しなかった。
【０２２２】
このようにして得られる表面改質無機複合酸化物微粒子１Ａ（以下「表面改質無機複合酸化物微粒子Ｃ１Ａ」ともいう。）を含むメタノール分散液の外観は、透明な淡青白色であった。さらに、該分散液の水分量は０．２重量％であった。
【０２２３】
＜工程（５）＞
（操作Ｃ1.5）表面改質無機複合酸化物微粒子Ｃ１Ａのメタノール分散液からの溶媒の除去
実施例１の操作1.4で調製した表面改質無機複合酸化物微粒子１のメタノール分散液の代わりに前記操作Ｃ1.4で調製した表面改質無機複合酸化物微粒子Ｃ１Ａのメタノール分散液を用いたこと以外は実施例１の操作1.5と同様な方法により、表面改質無機複合酸化物微粒子Ｃ１を調製した。
【０２２４】
前記表面改質無機複合酸化物微粒子Ｃ１中に含まれる金属成分量を測定したところ、各金属成分の酸化物換算基準で、ＴｉＯ2が４７．６重量％、ＳｉＯ2が３６．３重量％、ＺｒＯ2が１３．４重量％およびＫ2Ｏが２．６重量％であった。
【０２２５】
さらに、その表面改質無機複合酸化物微粒子Ｃ１の炭素量は０．８重量％であり、その比表面積は２３６ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は０．７７であった。さらに、表面改質無機複合酸化物微粒子Ｃ１における、無機複合酸化物微粒子１ｂの表面積当たりの有機ケイ素化合物Ａまたはその部分加水分解物の添加量は３．３３ｍｇ／ｍ2であり、微粒子１ｂの表面積当たりの有機ケイ素化合物Ｂまたはその部分加水分解物の添加量は０ｍｇ／ｍ2であった。
【０２２６】
（操作Ｃ1.6）表面改質無機複合酸化物微粒子Ｃ１の液（ＭＣ−１）の調製
実施例１の操作1.5で調製した表面改質無機複合酸化物微粒子１の代わりに前記操作C1.5で調製した表面改質無機複合酸化物微粒子Ｃ１を用いたこと以外は実施例１の操作1.6と同様な方法により、表面改質無機複合酸化物微粒子Ｃ１のメタノール液（ＭＣ−１）（固形分濃度：２０重量％）を調製した。
【０２２７】
表面改質無機複合酸化物微粒子Ｃ１の平均粒子径は１００ｎｍ以上であり、表面改質される前の無機複合酸化物微粒子１ｂの平均粒子径から顕著に増大していた。さらに、液（ＭＣ−１）中では粒子は分散せず沈降したままであったので、液ヘーズは測定せず、ハードコート層膜形成用塗料組成物も調製しなかった。
【０２２８】
［比較例２］
＜工程１＞
（操作C2.1）
実施例１の操作1.1と同様な方法により、無機複合酸化物微粒子１ｂの水分散液を調製した。
【０２２９】
＜工程（２）＞
（操作C2.2）
実施例１の操作1.2において、テトラエトキシシランを用いなかったこと以外は実施例１の操作1.2と同様な方法により、表面改質無機複合酸化物微粒子Ｃ２Ａの水・メタノール混合分散液を調製した。
【０２３０】
＜工程（３）＞
（操作C2.3）
実施例１の操作1.2で調製した表面改質無機複合酸化物微粒子１Ａの混合分散液の代わりに前記操作C2.2で調製した表面改質無機複合酸化物微粒子Ｃ２Ａの混合分散液を用いたこと以外は実施例１の操作1.3と同様な方法により、表面改質無機複合酸化物微粒子Ｃ２Ａのメタノール分散液を調製した。
【０２３１】
＜工程（４）＞
（操作Ｃ2.4）表面改質無機複合酸化物微粒子Ｃ２のメタノール分散液の調製
実施例１の操作1.3で調製した表面改質無機複合酸化物微粒子１Ａのメタノール分散液の代わりに前記操作C2.3で調製した表面改質無機複合酸化物微粒子Ｃ２Ａのメタノール分散液を用いたこと以外は実施例１の操作1.4と同様な方法により、表面改質無機複合酸化物微粒子Ｃ２のメタノール分散液を調製した。
表面改質無機複合酸化物微粒子Ｃ２のメタノール分散液の外観は、透明な淡青白色であった。さらに、該分散液の水分量は０．２重量％であった。
【０２３２】
＜工程（５）＞
（操作Ｃ2.5）表面改質無機複合酸化物微粒子Ｃ２のメタノール分散液からの溶媒の除去
実施例１の操作1.4で調製した表面改質無機複合酸化物微粒子１のメタノール分散液の代わりに前記操作Ｃ2.4で調製した表面改質無機複合酸化物微粒子Ｃ２のメタノール分散液を用いたこと以外は実施例１の操作1.5と同様な方法により、表面改質無機複合酸化物微粒子Ｃ２を調製した。
【０２３３】
前記表面改質無機複合酸化物微粒子Ｃ２中に含まれる金属成分量を測定したところ、各金属成分の酸化物換算基準で、ＴｉＯ2が４７．６重量％、ＳｉＯ2が３６．３重量％、ＺｒＯ2が１３．４重量％およびＫ2Ｏが２．６重量％であった。
【０２３４】
さらに、その表面改質無機複合酸化物微粒子Ｃ２の炭素量は１．０重量％であり、その比表面積は２３６ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は０．６０であった。さらに、表面改質無機複合酸化物微粒子Ｃ２における、無機複合酸化物微粒子１ｂの表面積当たりの有機ケイ素化合物Ａまたはその部分加水分解物の添加量は０ｍｇ／ｍ2であり、微粒子１ｂの表面積当たりの有機ケイ素化合物Ｂまたはその部分加水分解物の添加量は２．６１ｍｇ／ｍ2であった。
【０２３５】
（操作Ｃ2.6）表面改質無機複合酸化物微粒子Ｃ２の液（ＭＣ−２）の調製
実施例１の操作1.5で調製した表面改質無機複合酸化物微粒子１の代わりに前記操作C2.5で調製した表面改質無機複合酸化物微粒子Ｃ２を用いたこと以外は実施例１の操作1.6と同様な方法により、表面改質無機複合酸化物微粒子Ｃ２のメタノール液（ＭＣ−２）（固形分濃度：２０重量％）を調製した。
【０２３６】
表面改質無機複合酸化物微粒子Ｃ２の平均粒子径は１００ｎｍ以上であり、表面改質される前の無機複合酸化物微粒子１ｂの平均粒子径から顕著に増大していた。さらに、液（ＭＣ−２）中では粒子は分散せず沈降したままであったので、液ヘーズは測定せず、ハードコート層膜形成用塗料組成物も調製しなかった。
【０２３７】
［比較例３］
＜工程１〜３＞
（操作Ｃ3.1〜Ｃ3.3）
実施例１の操作1.1〜操作1.3と同様な方法により、表面改質無機複合酸化物微粒子１Ａのメタノール分散液を調製した。
【０２３８】
＜工程（４）＞
（操作Ｃ3.4）表面改質無機複合酸化物微粒子Ｃ３を含むメタノール分散液の調製
メトキシトリメチルシランの代わりに、前記有機ケイ素化合物Ｂである、表面処理剤としてのトリエチル（エトキシ）シラン（東京化成工業（株）製、沸点１５４℃）１７５．５ｇを用いたこと以外は実施例１の操作1.4と同様な方法により、表面改質無機複合酸化物微粒子Ｃ３のメタノール分散液を調製した。
表面改質無機複合酸化物微粒子Ｃ３のメタノール分散液の外観は、透明な淡青白色であった。さらに、該分散液の水分量は０．２重量％であった。
【０２３９】
＜工程（５）＞
（操作Ｃ3.5）表面改質無機複合酸化物微粒子Ｃ３のメタノール分散液からの溶媒の除去工程
実施例１の操作1.4で調製した表面改質無機複合酸化物微粒子１のメタノール分散液の代わりに前記操作Ｃ3.4で調製した表面改質無機複合酸化物微粒子Ｃ３のメタノール分散液を用いたこと以外は実施例１の操作1.5と同様な方法により、表面改質無機複合酸化物微粒子Ｃ３を調製した。
【０２４０】
前記表面改質無機複合酸化物微粒子Ｃ３中に含まれる金属成分量を測定したところ、各金属成分の酸化物換算基準で、ＴｉＯ2が４６．３重量％、ＳｉＯ2が３８．３重量％、ＺｒＯ2が１２．９重量％およびＫ2Ｏが２．５重量％であった。
【０２４１】
さらに、その表面改質無機複合酸化物微粒子Ｃ３の炭素量は４．３重量％であり、その比表面積は２３７ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は１．３７であった。さらに、表面改質無機複合酸化物微粒子３Ｃにおける、無機複合酸化物微粒子１ｂの表面積当たりの有機ケイ素化合物Ａまたはその部分加水分解物の添加量は３．３３ｍｇ／ｍ2であり、微粒子１ｂの表面積当たりの有機ケイ素化合物Ｂまたはその部分加水分解物の添加量は２．６１ｍｇ／ｍ2であった。
【０２４２】
（操作Ｃ3.6）表面改質無機複合酸化物微粒子の分散液（ＭＣ−３）の調製
実施例１の操作1.5で調製した表面改質無機複合酸化物微粒子１の代わりに前記操作C3.5で調製した表面改質無機複合酸化物微粒子Ｃ３を用いたこと以外は実施例１の操作1.6と同様な方法により、表面改質無機複合酸化物微粒子Ｃ３のメタノール分散液（ＭＣ−３）（固形分濃度：２０重量％）を調製した。
【０２４３】
表面改質無機複合酸化物微粒子Ｃ３の平均粒子径は８ｎｍであり、表面改質される前の無機複合酸化物微粒子１ｂの平均粒子径から変化していなかった。さらに、分散液（ＭＣ−３）は透明な淡乳白色であり、その液ヘーズは５６％であった。
【０２４４】
（操作Ｃ3.7）ハードコート層膜形成用塗料組成物（Ｒ１）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０２４５】
次いで、この加水分解液が入った容器中に、メタノール（林純薬（株）製、メチルアルコール濃度：９９．９重量％）１６３．８ｇおよび前記操作Ｃ3.6で調製した固形分濃度２０重量％の表面改質無機複合酸化物微粒子Ｃ３のメタノール分散液（ＭＣ−３）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｒ１）を調製した。
【０２４６】
（操作Ｃ3.8）ハードコート層膜形成用塗料組成物（Ｒ２）の調製
γ−グリシドキシプロピルトリメトキシシラン（東レ・ダウコーニング（株）製Ｚ−６０４０）１６８．３ｇおよびメタノール（林純薬（株）製、メチルアルコール濃度：９９．９重量％）２９．８ｇの混合液中に、攪拌下で０．０１Ｎの塩酸水溶液５７．４ｇを滴下した。更に、この混合液を室温で一昼夜攪拌して、シラン化合物の加水分解を行い、加水分解液を得た。
【０２４７】
次いで、この加水分解液が入った容器中に、メタノール（林純薬（株）製、メチルアルコール濃度：９９．９重量％）３７．７ｇおよび前記操作Ｃ3.6で調製した固形分濃度３０重量％の表面改質無機複合酸化物微粒子Ｃ３のメタノール分散液（ＭＣ−３）６５８．４ｇ、さらにプロピレングリコールモノメチルエーテル（ダウケミカル製）４０．６ｇ、トリス（２，４-ペンタンジオナト）アルミニウムIII（東京化成工業（株）製）６．７ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｒ２）を調製した。
【０２４８】
（操作Ｃ3.9）プライマー層膜形成用塗料組成物（Ｚ１）の調製
市販の熱可塑性樹脂であるポリウレタンエマルジョン「スーパーフレックス１５０」（第一工業製薬製、水分散型ウレタンエラストマー固形分含有量３０％）２４３．６ｇを入れた容器を用意し、これに、メタノール（林純薬（株）製、メチルアルコール濃度：９９．９重量％）４６９．０ｇおよび前記操作Ｃ3.6で調製した表面改質無機複合酸化物微粒子Ｃ３のメタノール分散液（ＭＣ−３）１９０．０ｇおよびイオン交換水９７．１ｇを加えて、１時間攪拌した。
【０２４９】
次いで、この混合液にレベリング剤としてシリコーン系界面活性剤（東レ・ダウコーニング（株）製、Ｌ−７６０４）０．３ｇを加えて、室温で一昼夜攪拌して、プライマー層膜形成用塗料組成物（Ｚ１）を調製した。
【０２５０】
（操作Ｃ3.10）プライマー層膜形成用塗料組成物（Ｚ２）の調製
市販の熱可塑性樹脂であるポリウレタンエマルジョン「スーパーフレックス１５０」（第一工業製薬製、水分散型ウレタンエラストマー固形分含有量３０％）２０７．６ｇを入れた容器を用意し、これに、メタノール（林純薬（株）製、メチルアルコール濃度：９９．９重量％）４５０．２ｇおよび前記操作Ｃ3.6で調製した表面改質無機複合酸化物微粒子Ｃ３のメタノール分散液（ＭＣ−３）２４２．９ｇおよびイオン交換水９６．９ｇを加えて、１時間攪拌した。
【０２５１】
次いで、この混合液にレベリング剤としてシリコーン系界面活性剤（東レ・ダウコーニング（株）製、Ｌ−７６０４）０．３ｇを加えて、室温で一昼夜攪拌して、プライマー層膜形成用塗料組成物（Ｚ２）を調製した。
【０２５２】
［比較例４］
＜工程１＞
（操作Ｃ4.1）
実施例１の操作1.1と同様な方法により、無機複合酸化物微粒子１ｂの水分散液を調製した。
【０２５３】
＜工程（２）＞
（操作Ｃ4.2）
有機ケイ素化合物Ａとしてテトラエトキシシランの添加量を４４８ｇから１０２ｇに変更したこと以外は実施例１の操作1.2と同様な方法により、表面改質無機複合酸化物微粒子Ｃ４Ａの水・メタノール混合分散液を調製した。
【０２５４】
＜工程（３）＞
（操作Ｃ4.3）
実施例１の操作1.2で調製された表面改質無機複合酸化物微粒子１Ａの混合分散液の代わりに前記操作Ｃ4.2で調製された表面改質無機複合酸化物微粒子Ｃ４Ａの混合分散液を用いたこと以外は実施例１の操作1.3と同様な方法により、表面改質無機複合酸化物微粒子Ｃ４Ａのメタノール分散液を調製した。
【０２５５】
＜工程（４）＞
（操作Ｃ4.4）表面改質無機複合酸化物微粒子Ｃ４Ａのメタノール分散液の調製
メトキシトリメチルシランの添加量を１回の添加当たり１７５．５ｇから９．２ｇに変更したこと以外は実施例１の操作1.4と同様な方法により、表面改質無機複合酸化物微粒子Ｃ４のメタノール分散液を調製した。
表面改質無機複合酸化物微粒子Ｃ４のメタノール分散液の外観は、透明な淡青白色であった。さらに、該分散液の水分量は０．２重量％であった。
【０２５６】
＜工程（５）＞
（操作Ｃ4.5）表面改質無機複合酸化物微粒子Ｃ４を含むメタノール分散液からの溶媒の除去
実施例１の操作1.4で調製した表面改質無機複合酸化物微粒子１のメタノール分散液の代わりに前記操作Ｃ4.4で調製した表面改質無機複合酸化物微粒子Ｃ４のメタノール分散液を用いたこと以外は実施例１の操作1.5と同様な方法により、表面改質無機複合酸化物微粒子Ｃ４を調製した。
【０２５７】
前記表面改質無機複合酸化物微粒子Ｃ４中に含まれる金属成分量を測定したところ、各金属成分の酸化物換算基準で、ＴｉＯ2が４６．５重量％、ＳｉＯ2が３８．３重量％、ＺｒＯ2が１２．８重量％およびＫ2Ｏが２．４重量％であった。
【０２５８】
さらに、その表面改質無機複合酸化物微粒子Ｃ４の炭素量は０．６重量％であり、その比表面積は２３８ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子の重量をＭ1とした時に、重量比（（ＭA＋ＭB）／Ｍ1）は０．１５であった。さらに、表面改質無機複合酸化物微粒子Ｃ４における、無機複合酸化物微粒子１ｂの表面積当たりの有機ケイ素化合物Ａまたはその部分加水分解物の添加量は０．２２ｍｇ／ｍ2であり、微粒子１ｂの表面積当たりの有機ケイ素化合物Ｂまたはその部分加水分解物の添加量は０．４３ｍｇ／ｍ2であった。
【０２５９】
（操作Ｃ4.6）表面改質無機複合酸化物微粒子の分散液（ＭＣ−４）の調製
実施例１の操作1.5で調製した表面改質無機複合酸化物微粒子１の代わりに前記操作Ｃ4.5で調製した表面改質無機複合酸化物微粒子Ｃ４を用いたこと以外は実施例１の操作1.6と同様な方法により、表面改質無機複合酸化物微粒子Ｃ４のメタノール分散液（ＭＣ−４）（固形分濃度：２０重量％）を調製した。
【０２６０】
表面改質無機複合酸化物微粒子Ｃ４の平均粒子径は５０ｎｍであり、表面改質される前の無機複合酸化物微粒子１ｂの平均粒子径から増大していた。さらに、分散液（ＭＣ−４）は乳白色であり、その液ヘーズは９１％であった。
【０２６１】
（操作Ｃ4.7）ハードコート層膜形成用塗料組成物（Ｒ３）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０２６２】
次いで、この加水分解液が入った容器中に、メタノール（林純薬（株）製、メチルアルコール濃度：９９．９重量％）１６３．８ｇおよび前記操作Ｃ4.6で調製した固形分濃度２０重量％の表面改質無機複合酸化物微粒子Ｃ４のメタノール分散液（ＭＣ−４）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｒ３）を調製した。
【０２６３】
［比較例５］
＜工程１＞
（操作Ｃ5.1）
実施例１の操作1.1と同様な方法により、無機複合酸化物微粒子１ｂの水分散液を調製した。
【０２６４】
＜工程（２）＞
（操作Ｃ5.2）
テトラエトキシシランの添加量を４４８ｇから８７７ｇに変更したこと以外は実施例１の操作1.2と同様な方法により、表面改質無機複合酸化物微粒子Ｃ５Ａの水・メタノール混合分散液を調製した。
【０２６５】
＜工程（３）＞
（操作Ｃ5.3）
実施例１の操作1.2で調製された表面改質無機複合酸化物微粒子１Ａの混合分散液の代わりに前記操作Ｃ5.2で調製された表面改質無機複合酸化物微粒子Ｃ５Ａの混合分散液を用いたこと以外は実施例１の操作1.3と同様な方法により、表面改質無機複合酸化物微粒子Ｃ５Ａのメタノール分散液を調製した。
【０２６６】
＜工程（４）＞
（操作Ｃ5.4）表面改質無機複合酸化物微粒子Ｃ５のメタノール分散液の調製
メトキシトリメチルシランの添加量を１回の添加当たり１７５．５ｇから３５１．０ｇに変更したこと以外は実施例１の操作1.4と同様な方法により、表面改質無機複合酸化物微粒子Ｃ５のメタノール分散液を調製した。
表面改質無機複合酸化物微粒子Ｃ５のメタノール分散液の外観は、透明な淡青白色であった。さらに、該分散液の水分量は０．２重量％であった。
【０２６７】
＜工程（５）＞
（操作Ｃ5.5）表面改質無機複合酸化物微粒子Ｃ５のメタノール分散液からの溶媒の除去
実施例１の操作1.4で調製した表面改質無機複合酸化物微粒子１のメタノール分散液の代わりに前記操作Ｃ5.4で調製した表面改質無機複合酸化物微粒子Ｃ５のメタノール分散液を用いたこと以外は実施例１の操作1.5と同様な方法により、表面改質無機複合酸化物微粒子Ｃ５を調製した。
【０２６８】
前記表面改質無機複合酸化物微粒子Ｃ５中に含まれる金属成分量を測定したところ、各金属成分の酸化物換算基準で、ＴｉＯ2が４６．４重量％、ＳｉＯ2が３８．１重量％、ＺｒＯ2が１３．０重量％およびＫ2Ｏが２．５重量％であった。
【０２６９】
さらに、その表面改質無機複合酸化物微粒子Ｃ５の炭素量は１１．３重量％であり、その比表面積は２３８ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子１ｂの重量をＭ1とした時に、重量比（（ＭA＋ＭB）／Ｍ1）は２．７０であった。さらに、表面改質無機複合酸化物微粒子Ｃ５における、無機複合酸化物微粒子１ｂの表面積当たりの有機ケイ素化合物Ａまたはその部分加水分解物の添加量は６．５２ｍｇ／ｍ2であり、微粒子１ｂの表面積当たりの有機ケイ素化合物Ｂまたはその部分加水分解物の添加量は５．２２ｍｇ／ｍ2であった。
【０２７０】
（操作Ｃ5.6）表面改質無機複合酸化物微粒子の分散液（ＭＣ−５）の調製
実施例１の操作1.5で調製した表面改質無機複合酸化物微粒子１の代わりに前記操作Ｃ5.5で調製した表面改質無機複合酸化物微粒子Ｃ５を用いたこと以外は実施例１の操作1.6と同様な方法により、表面改質無機複合酸化物微粒子Ｃ５のメタノール分散液（ＭＣ−５）（固形分濃度：２０重量％）を調製した。
【０２７１】
表面改質無機複合酸化物微粒子Ｃ５の平均粒子径は３０ｎｍであり、表面改質される前の無機複合酸化物微粒子１ｂの平均粒子径から増大していた。さらに、分散液（ＭＣ−５）は透明な乳白色であり、その液ヘーズは７８％であった。
【０２７２】
（操作Ｃ5.7）ハードコート層膜形成用塗料組成物（Ｒ４）の調製
γ−グリシドキシプロピルトリメトキシシラン（東レ・ダウコーニング（株）製Ｚ−６０４０）２０５．０ｇおよびメタノール（林純薬（株）製、メチルアルコール濃度：９９．９重量％）３６．３ｇの混合液中に、攪拌下で０．０１Ｎの塩酸水溶液６９．９ｇを滴下した。更に、この混合液を室温で一昼夜攪拌して、シラン化合物の加水分解を行い、加水分解液を得た。
【０２７３】
次いで、この加水分解液が入った容器中に、メタノール（林純薬（株）製、メチルアルコール濃度：９９．９重量％）１６３．８ｇおよび前記操作Ｃ5.6で調製した固形分濃度２０重量％の表面改質無機複合酸化物微粒子Ｃ５のメタノール分散液（ＭＣ−５）４７５．１ｇ、さらにプロピレングリコールモノメチルエーテル（ダウケミカル製）４０．６ｇ、トリス（２，４-ペンタンジオナト）アルミニウムIII（東京化成工業（株）製）８．２ｇおよびレベリング剤としてシリコーン系界面活性剤（東レ・ダウコーニング（株）製、Ｌ−７６０４）１．１ｇを加え、室温で一昼夜攪拌して、ハードコート層膜形成用塗料組成物（Ｒ４）を調製した。
【０２７４】
［比較例６］
＜工程１〜３＞
（操作Ｃ6.1〜Ｃ6.3）
実施例１の操作1.1〜操作1.3と同様な方法により、表面改質無機複合酸化物微粒子１Ａのメタノール分散液を調製した。
【０２７５】
＜工程（４）＞
（操作Ｃ6.4）表面改質無機複合酸化物微粒子Ｃ３を含むメタノール分散液の調製
メトキシトリメチルシランの代わりに、前記有機ケイ素化合物Ｂである、表面処理剤としてのジメトキシジメチルシラン（信越化学工業（株）製、沸点８１℃）１７５．５ｇを用いたこと以外は実施例１の操作1.4と同様な方法により、表面改質無機複合酸化物微粒子Ｃ６のメタノール分散液を調製した。
表面改質無機複合酸化物微粒子Ｃ６のメタノール分散液の外観は、透明な淡青白色であった。さらに、該分散液の水分量は０．２重量％であった。
【０２７６】
＜工程（５）＞
（操作Ｃ6.5）表面改質無機複合酸化物微粒子Ｃ６のメタノール分散液からの溶媒の除去工程
実施例１の操作1.4で調製した表面改質無機複合酸化物微粒子１のメタノール分散液の代わりに前記操作Ｃ6.4で調製した表面改質無機複合酸化物微粒子Ｃ６のメタノール分散液を用いたこと以外は実施例１の操作1.5と同様な方法により、表面改質無機複合酸化物微粒子Ｃ６を調製した。
【０２７７】
前記表面改質無機複合酸化物微粒子Ｃ６中に含まれる金属成分量を測定したところ、各金属成分の酸化物換算基準で、ＴｉＯ2が４６．２重量％、ＳｉＯ2が３８．４重量％、ＺｒＯ2が１２．９重量％およびＫ2Ｏが２．５重量％であった。
【０２７８】
さらに、その表面改質無機複合酸化物微粒子Ｃ６の炭素量は３．８重量％であり、その比表面積は２３８ｍ2／ｇであった。
有機ケイ素化合物Ａまたはその部分加水分解物の重量ＭAとし、有機ケイ素化合物Ｂまたはその部分加水分解物の重量ＭBとし、無機複合酸化物微粒子６ｂの重量をＭ1とした時に、重量比（（ＭA＋ＭB）／Ｍ1）は１．３７であった。さらに、表面改質無機複合酸化物微粒子６Ｃにおける、無機複合酸化物微粒子６ｂの表面積当たりの有機ケイ素化合物Ａまたはその部分加水分解物の添加量は３．３３ｍｇ／ｍ2であり、微粒子６ｂの表面積当たりの有機ケイ素化合物Ｂまたはその部分加水分解物の添加量は２．６１ｍｇ／ｍ2であった。
【０２７９】
（操作Ｃ6.6）表面改質無機複合酸化物微粒子Ｃ６の液（ＭＣ−6）の調製
実施例１の操作1.5で調製した表面改質無機複合酸化物微粒子１の代わりに前記操作C6.5で調製した表面改質無機複合酸化物微粒子Ｃ６を用いたこと以外は実施例１の操作1.6と同様な方法により、表面改質無機複合酸化物微粒子Ｃ６のメタノール液（ＭＣ−６）（固形分濃度：２０重量％）を調製した。
【０２８０】
表面改質無機複合酸化物微粒子Ｃ６の平均粒子径は１００ｎｍ以上であり、表面改質される前の無機複合酸化物微粒子６ｂの平均粒子径から顕著に増大していた。さらに、液（ＭＣ−６）中では粒子は分散せず沈降したままであったので、液ヘーズは測定せず、ハードコート層膜形成用塗料組成物も調製しなかった。
実施例１〜６および比較例１〜６で調製した各粒子の性状を表１に示す。
【０２８１】
Ｂ．試験用プラスチックレンズ基板（試験片）の作製および評価
＜プラスチックレンズ基板（試験片）の作製＞
（１）プラスチックレンズ基材の前処理
市販のプラスチックレンズ基材「モノマー名：ＭＲ−８」（三井化学（株）製、基材の屈折率１．６０）および「モノマー名：ＭＲ−７」（三井化学（株）製、基材の屈折率１．６７）を、４０℃に保った１０重量％濃度のＫＯＨ水溶液に２分間浸漬してエッチング処理を行った。更に、これらを取り出して水洗したのち、十分に乾燥させた。
【０２８２】
（２）プライマー層膜の形成
前処理を行ったプラスチックレンズ基材にプライマー層膜形成用塗料組成物をそれぞれ塗布して塗膜を形成した。なお、この塗料組成物の塗布は、ディッピング法を用いて行った。
【０２８３】
次に、前記塗膜を１００℃で１０分間、加熱処理して、塗膜（プライマー層）の予備乾燥を行った。
このようにして形成された前記プライマー層の予備硬化後の膜厚は、概ね０．５〜１．０μｍであった。
【０２８４】
（３）ハードコート層膜の形成
前記前処理を行ったプラスチックレンズ基材、またはプライマー層膜を形成したプラスチックレンズ基材の表面に、ハードコート層膜形成用の塗料組成物を塗布して塗膜を形成した。なお、この塗料組成物の塗布は、ディッピング法を用いて行った。
【０２８５】
次に、前記塗膜を９０℃で１０分間、乾燥させた後、１１０℃で２時間、加熱処理して、塗膜（ハードコート層）の硬化を行った。この際、前記プライマー層の本硬化も同時に行った。
このようにして形成された前記ハードコート層膜の硬化後の膜厚は、概ね３．０〜３．５μｍであった。
【０２８６】
（４）反射防止膜層の形成
前記ハードコート層膜の表面に、以下に示す構成の無機酸化物成分を真空蒸着法によって蒸着させた。ここでは、ハードコート層側から大気側に向かって、ＳｉＯ2：０．０６λ、ＺｒＯ2：０．１５λ、ＳｉＯ2：０．０４λ、ＺｒＯ2：０．２５λ、ＳｉＯ2：０．２５λの順序で積層された反射防止層膜の層をそれぞれ形成した。また、設計波長λは、５２０ｎｍとした。
【０２８７】
＜プラスチックレンズ基板（試験片）の評価＞
実施例１〜６、比較例３〜５で得られたハードコート層膜形成用の塗料組成物Ｈ１、Ｈ２、Ｈ３、Ｈ４、Ｈ５、Ｈ６、Ｈ７、Ｒ１、Ｒ２、Ｒ３、Ｒ４と、プライマー層膜形成用塗料組成物Ｙ１、Ｙ２、Ｚ１、Ｚ２を用いて、表４に示す組み合わせで前処理を行ったプラスチックレンズ基材上にプライマー層膜およびハードコート層膜を形成して試験片１〜１３を作製した。
【０２８８】
なお、プライマー層膜形成用塗料組成物Ｙ１とハードコート層膜形成用塗料組成物Ｈ１を塗布し反射防止層膜を形成した試験片１０の基材、および、プライマー層膜形成用塗料組成物Ｚ１とハードコート層膜形成用塗料組成物Ｒ１を塗布し反射防止層膜を形成した試験片１１を作成した。
【０２８９】
さらに、プライマー層膜形成用塗料組成物Ｙ２とハードコート層膜形成用塗料組成物Ｈ２を塗布し反射防止層膜を形成した試験片１２の基材、および、プライマー層膜形成用塗料組成物Ｚ２とハードコート層膜形成用塗料組成物Ｒ２を塗布し反射防止層膜を形成した試験片１３を作成した。ここで、試験片１２〜１３の基材としては「モノマー名：ＭＲ−７」（三井化学（株）製、基材の屈折率１．６７）を用い、それ以外の試験片の基材には「モノマー名：ＭＲ−８」（三井化学（株）製、基材の屈折率１．６０）を用いた。
【０２９０】
このようにして得られた試験片１〜１３について、上記の評価試験法を用いて、外観（干渉縞）、外観（曇り）、耐擦傷性、膜硬度、密着性、耐候性、耐光性、屈折率を試験して評価した。その結果を表５に示す。
【０２９１】
この結果から明らかなように、実施例で作成した塗料組成物を塗布して得られた試験片では耐擦傷性および膜硬度が非常に高いとともに、曇りがなく透明度が高いことがわかった。また、外観干渉縞も良好で、さらに密着性、耐候的密着性および耐光性が高いことがわかった。
【０２９２】
【表１−１】
2014152226.tif 000002
【０２９３】
【表１−２】
2014152226.tif 000003
【０２９４】
【表２】
2014152226.tif 000004
【０２９５】
【表３】
2014152226.tif 000005
【０２９６】
【表４】
2014152226.tif 000006
【０２９７】
【表５】
2014152226.tif 000007
【産業上の利用可能性】
【０２９８】
本発明に係る表面改質無機酸化物微粒子およびその分散液は、光学材料用途に利用でき、ハードコード材料、接着材料、封止材料、高反射性材料、紫外光吸収材料などの様々な用途に使用することができる。